(57)【特許請求の範囲】
【請求項１】
黒鉛質（Ｄ）の表面全体又は一部が黒鉛質（Ｅ）で被覆された黒鉛複合体粉末（Ａ）と、人造黒鉛粉末（Ｂ）とからなる黒鉛複合体混合粉末（Ｃ）を備え、
前記黒鉛質（Ｄ）はアスペクト比が１．２以上、４．０以下の天然黒鉛からなり、
前記黒鉛質（Ｅ）は前記黒鉛質（Ｄ）とは配向性が異なっており、
前記黒鉛質（Ｅ）及び前記人造黒鉛粉末（Ｂ）はキノリン不溶分が３重量％以下であるピッチ原料を熱処理して得られたものであり、
前記黒鉛複合体粉末（Ａ）のアスペクト比が１．１以上、４．０以下であり、
前記黒鉛複合体混合粉末（Ｃ）に対する前記黒鉛複合体粉末（Ａ）の割合が３５重量％以上、８６重量％以下であり、
前記人造黒鉛粉末（Ｂ）は、前記黒鉛質（Ｄ）を包含していない単独で作製された人造黒鉛粒子又は前記黒鉛質（Ｄ）を含まずに前記黒鉛質（Ｅ）のみが粒状化して得られた人造黒鉛粒子の何れかである
ことを特徴とする、リチウム二次電池用負極材料。
【請求項２】
黒鉛複合体粉末（Ａ）のタップ密度が０．８０ｇ／ｃｍ3以上、１．３５ｇ／ｃｍ3以下であり、ＢＥＴ比表面積が０．８ｍ2／ｇ以上、５．５ｍ2／ｇ以下である
ことを特徴とする、請求項１記載のリチウム二次電池用負極材料。
【請求項３】
人造黒鉛粉末（Ｂ）のＢＥＴ比表面積が０．３ｍ2／ｇ以上、３ｍ2／ｇ以下である
ことを特徴とする、請求項１〜２の何れか一項に記載のリチウム二次電池用負極材料。
【請求項４】
天然黒鉛粉末（Ｇ）を更に備えると共に、黒鉛複合体混合粉末（Ｃ）及び天然黒鉛粉末（Ｇ）の総量に対する黒鉛複合体混合粉末（Ｃ）の割合が２０重量％以上、９０重量％以下である
ことを特徴とする、請求項１〜３の何れか一項に記載のリチウム二次電池用負極材料。
【請求項５】
集電体と、該集電体上に形成された活物質層とを備えると共に、
該活物質層が、請求項１〜４の何れか一項に記載のリチウム二次電池用負極材料を含有する
ことを特徴とする、リチウム二次電池用負極。
【請求項６】
リチウムイオンを吸蔵・放出可能な正極及び負極と、電解質とを備えると共に、
該負極が、請求項５に記載のリチウム二次電池用負極である
ことを特徴とする、リチウム二次電池。
【発明の詳細な説明】
【技術分野】
【０００１】
本発明は、黒鉛複合体混合粉末からなるリチウム二次電池用負極材料及びその製造方法、並びにそれを用いたリチウム二次電池用負極及びリチウム二次電池に関する。具体的には、高い電極密度で使用した場合に、放電容量が大きく、充放電効率が高く、負荷特性に優れ、且つ、充電時の電極膨張が小さいリチウム二次電池を得ることができる、優れた負極材料及びそれを製造する方法、並びにそれを用いたリチウム二次電池用負極及びリチウム二次電池に関する。
【背景技術】
【０００２】
近年、電子機器の小型化に伴い、高容量の二次電池が必要になってきている。特に、ニッケル・カドミウム、ニッケル・水素電池に比べ、よりエネルギー密度の高い非水溶媒系リチウム二次電池が注目されてきている。従来、電池の高容量は広く検討されていたが、電池に要求される性能も高度化してきており、更なる高容量化が必要とされている。
【０００３】
リチウム二次電池の負極材料として、これまで金属や黒鉛などの粒子状材料が検討されている。特に、電池の更なる高容量化に伴い、より高い電極密度（例えば、１．６ｇ／ｃｍ3以上）で使える負極材料が望まれている。
【０００４】
高容量化に優れた負極材料として黒鉛負極粒子が知られている。しかし、黒鉛負極粒子は、完全な球状ではなく鱗片状などの扁平形状粒子であり、さらに、扁平な粒子内では黒鉛質の結晶面方向が、粒子の扁平形状と平行になっている場合が多い。このような場合に、より高い電極密度にするためにプレス圧を上げていくと、扁平な黒鉛負極粒子が集電体に対して平行に配向し易くなり、電極全体の配向が揃った状態となり、リチウムとの黒鉛層間化合物の生成により電極が膨張し易い。電極が膨張すると、電極活物質の単位体積当たりに充填できる活物質量が減少し、結果として電池容量が低下するという課題がある。
【０００５】
こうした課題を解決するために、黒鉛とピッチ等とを混合し、焼成した複合化炭素材料を用いることが検討されている。
特許文献１には、高結晶な鱗片状天然黒鉛やキッシュグラファイトとピッチや樹脂とを混合、粉砕、炭化、黒鉛化し複合化することにより、天然黒鉛の欠点を改善し、初期の充放電効率が高く、サイクル特性に優れ、高容量で塗工性に優れた、黒鉛負極材料を得ることが記載されている。
【０００６】
また、特許文献２には、配向性の良い黒鉛粉末と軟化点が２５０〜４００℃のメソフェーズピッチとを溶融混合した後、粉砕、分級、焼成、黒鉛化し複合化することにより、黒鉛の高容量特性と、メソフェーズピッチの良好なハンドリング性等の両方の特性を取り入れて、高い電池効率で且つ高嵩密度の負極材料を得ることが記載されている。黒鉛粉末としては、天然黒鉛、人造黒鉛などが用いられているが、アスペクト比などで表わされる黒鉛粒子の形状については特に着目していなかった。
【０００７】
また、より高い電極密度で使用する場合の別の課題として、黒鉛負極材料が壊れて、電解液との反応性の高い面がより多く露出するために、電解液との反応が大きくなり充放電効率が低下し易くなることが挙げられる。
【０００８】
さらに、より高い電極密度で使用する場合には、粒子がつぶれ易いために、電極内でのリチウムイオンの通り道である空間が減少し、リチウムイオンの通過性も悪くなり、負荷特性が悪くなる。こうした課題は、粒子が扁平であるほど起こり易い。
【０００９】
したがって、リチウム二次電池の更なる高容量化においては、活物質の高容量化だけでなく、より高い電極密度で使える負極材料が望まれており、高い電極密度においても、電池充電時の膨張を抑制し、充放電効率を維持し、負荷特性を維持することが強く求められている。
【００１０】
これに対して、特許文献３には、ピッチと鱗片状天然黒鉛とを溶融混練し、複合化、メカノケミカル処理を施した後、黒鉛化することで、黒鉛質芯材（Ａ）と黒鉛質被覆材（Ｂ）からなる複合粒子の外表面に黒鉛質層（Ｃ）が存在し、且つ、結晶性の順が（Ａ）＞（Ｂ）＞（Ｃ）である球状または楕円体状の複合質黒鉛材料を得ることで、高密度でも不可逆容量の増大や、ハイレート特性、サイクル特性の低下を改善することが記載されている。また、メカノケミカル処理により黒鉛質層（Ｃ）を形成することで電解液との反応性を制御し、且つ、黒鉛質芯材（Ａ）に黒鉛質被覆材（Ｂ）を緻密に含有することに依って、高密度でも複合粒子が破壊されず、前記の優れた特性が発現することが記載されている。
【先行技術文献】
【特許文献】
【００１１】
【特許文献１】特開２０００−１８２６１７号公報
【特許文献２】特開２００２−３７３６５６号公報
【特許文献３】特開２００３−１７３７７８号公報
【発明の概要】
【発明が解決しようとする課題】
【００１２】
特許文献１に記載の複合化した黒鉛負極材料は、ピッチ等との複合化の原料として高結晶な鱗片状天然黒鉛等を用いている。鱗片状である為に、電極活物質粒子内で黒鉛が電極面と平行な方向に配向し易い上に、活物質粒子自体も扁平になり易いため、電極の活物質層が配向し易く、このため電池充電時の電極厚み方向の膨張を起こし易かった。また、リチウムイオンの通過性も悪く、電池容量、充放電効率、負荷特性が不十分であった。
【００１３】
また、特許文献２に記載の黒鉛系負極材料は、通常は扁平である黒鉛をメソフェーズで複合化しているが、黒鉛の扁平度には着目しておらず、特許文献１と同様に、結果として複合化粉体及び電極における黒鉛配向が揃い易く、高い電極密度での電極の膨張抑制という点で不十分であった。
【００１４】
一方、特許文献３に記載の技術によれば、前記の様な球状で緻密な硬い材料とすることで、特許文献１，２に記載の技術に比べより高い電極密度での特性が改善されると思われる。
【００１５】
しかしながら、黒鉛質被覆材（Ｂ）と一体化しているが故に、外表面の黒鉛質層（Ｃ）の厚さをコントロールすることが困難であり、安定した電池特性を発揮し難いという課題があった。また、球状の緻密な硬い材料のみで構成されているが故に、電極中の負極材の充填率を上げ難く、更に高い電極密度にすることが困難であるという課題があった。加えて、工業的生産の観点からは、製造工程が煩雑でコストが高いという課題があった。
【００１６】
また、低結晶性の表層（Ｃ）が芯材から剥離することなく被覆しており、ＢＥＴ比表面積は１ｍ2／ｇ以下が好ましい旨が記載されているが、ＢＥＴ比表面積が小さくなることにより充電時のリチウムの受け入れが悪化し、充電容量が低下するという点で不十分であった。
【００１７】
本発明は、上記の課題に鑑みて創案されたものである。即ち、本発明は、リチウム二次電池用の黒鉛系負極材料であって、高い電極密度で使用した場合に、放電容量が大きく、充放電効率が高く、負荷特性に優れ、且つ、充電時の電極膨張が小さいリチウム二次電池を得ることができる、優れた負極材料及びそれを製造する方法、並びにそれを用いたリチウム二次電池用負極及びリチウム二次電池を提供することを目的とする。
【課題を解決するための手段】
【００１８】
本発明の発明者らは、リチウム二次電池用の黒鉛系負極材料について、鋭意検討を行なった。その結果、所定範囲内のアスペクト比を有する黒鉛質及びそれとは配向性の異なる黒鉛質が複合化した黒鉛複合体粉末と、人造黒鉛粉末とを含有する黒鉛混合粉末を負極材料として用いることで、高い電極密度において、放電容量が大きく、充放電効率が高く、負荷特性に優れ、且つ、充電時の電極膨張が小さい、高性能のリチウム二次電池を安定して効率的に製造できることを見出し、本発明を完成させた。
【００１９】
即ち、本発明の要旨は、黒鉛質（Ｄ）の表面全体又は一部が黒鉛質（Ｅ）で被覆された黒鉛複合体粉末（Ａ）と、人造黒鉛粉末（Ｂ）とからなる黒鉛複合体混合粉末（Ｃ）を備え、前記黒鉛質（Ｄ）はアスペクト比が１．２以上、４．０以下の天然黒鉛からなり、前記黒鉛質（Ｅ）は前記黒鉛質（Ｄ）とは配向性が異なっており、前記黒鉛質（Ｅ）及び前記人造黒鉛粉末（Ｂ）はキノリン不溶分が３重量％以下であるピッチ原料を熱処理して得られたものであり、前記黒鉛複合体粉末（Ａ）のアスペクト比が１．１以上、４．０以下であり、前記黒鉛複合体混合粉末（Ｃ）に対する前記黒鉛複合体粉末（Ａ）の割合が３５重量％以上、８６重量％以下であり、前記人造黒鉛粉末（Ｂ）は、前記黒鉛質（Ｄ）を包含していない単独で作製された人造黒鉛粒子又は前記黒鉛質（Ｄ）を含まずに前記黒鉛質（Ｅ）のみが粒状化して得られた人造黒鉛粒子の何れかであることを特徴とする、リチウム二次電池用負極材料に存する。
このとき、黒鉛複合体粉末（Ａ）のタップ密度が０．８０ｇ／ｃｍ3以上、１．３５ｇ／ｃｍ3以下であり、ＢＥＴ比表面積が０．８ｍ2／ｇ以上、５．５ｍ2／ｇ以下であってもよい。
また、人造黒鉛粉末（Ｂ）のＢＥＴ比表面積が０．３ｍ2／ｇ以上、３ｍ2／ｇ以下であってもよい。
さらに、天然黒鉛粉末（Ｇ）を更に備えると共に、黒鉛複合体混合粉末（Ｃ）及び天然黒鉛粉末（Ｇ）の総量に対する黒鉛複合体混合粉末（Ｃ）の割合が２０重量％以上、９０重量％以下であってもよい。
【００２２】
また、本発明の別の要旨は、集電体と、該集電体上に形成された活物質層とを備えると共に、該活物質層が、上述のリチウム二次電池用負極材料を含有することを特徴とする、リチウム二次電池用負極に存する。
【００２４】
また、本発明の別の要旨は、リチウムイオンを吸蔵・放出可能な正極及び負極と、電解質とを備えると共に、該負極が、上述のリチウム二次電池用負極であることを特徴とする、リチウム二次電池に存する。
【発明の効果】
【００２５】
本発明のリチウム二次電池用負極材料によれば、高い電極密度（例えば１．６ｇ／ｃｍ3以上）で使用した場合に、放電容量が大きく、充放電効率が高く、負荷特性に優れ、且つ、充電時の電極膨張が小さい、優れたリチウム二次電池を実現することができる。
また、本発明のリチウム二次電池用負極材料の製造方法によれば、上記リチウム二次電池用負極材料を効率よく安定して製造することができるため、工業上非常に有用である。
【図面の簡単な説明】
【００２６】
【図１】（ａ）は、実施例２の負極材料の黒鉛化工程の後における黒鉛複合体混合粉末（Ｃ）の粒子断面のうち、黒鉛複合体粉末（Ａ）部分の偏光顕微鏡写真（倍率１５００倍）であり、（ｂ）は、（ａ）の粒子断面における黒鉛質（Ｄ）及び黒鉛質（Ｅ）の形状を表わす模式図である。
【発明を実施するための形態】
【００２７】
以下、本発明を詳細に説明するが、本発明は以下の説明に制限されるものではなく、本発明の要旨を逸脱しない範囲において、任意に変形して実施することができる。
［１．リチウム二次電池用負極材料］
【００２８】
本発明のリチウム二次電池用負極材料は、アスペクト比が１．２以上、４．０以下である黒鉛質（Ｄ）及び前記黒鉛質（Ｄ）とは配向性の異なる黒鉛質（Ｅ）が複合化した黒鉛複合体粉末（Ａ）と、人造黒鉛粉末（Ｂ）とからなる黒鉛複合体混合粉末（Ｃ）、又は、この黒鉛複合体混合粉末（Ｃ）と天然黒鉛粉末（Ｇ）からなる黒鉛複合体混合粉末（Ｆ）を備えることを特徴とする。
【００２９】
電池の高容量は、高結晶性を有する黒鉛質（Ｄ）、（Ｅ）、人造黒鉛粉末（Ｂ）により達せられた。黒鉛質（Ｅ）と複合化した黒鉛質（Ｄ）、及び人造黒鉛粉末（Ｂ）が共に存在することで、電池効率の向上と充電時の電極膨張の抑制を同時に実現することが可能になった。さらに、規定のアスペクト比を有する黒鉛質（Ｄ）を複合化することで、規定した黒鉛複合体粉末（Ａ）を作製することが可能となり、高い負荷特性を得られた。
以下、これら（Ａ）〜（Ｇ）について説明する。
【００３０】
〔１−１．黒鉛質（Ｄ）〕
黒鉛質（Ｄ）は、後述の配向性の規定を満たすものであれば、その種類は特に制限されない。例としては、天然黒鉛、人造黒鉛が挙げられる。天然黒鉛としては、鱗状黒鉛、鱗片状黒鉛、土壌黒鉛等が挙げられる。人造黒鉛としては、ピッチ原料を高温熱処理して製造した、メソカーボンマイクロビーズ、炭素繊維、コークス、ニードルコークス、高密度炭素材料等の黒鉛質粒子が挙げられる。
【００３１】
黒鉛質（Ｄ）の形状も特に制限されない。例としては、塊状、球状、楕円状が挙げられる。但し、粒子が球に近い形状であることが好ましい。具体的には、そのアスペクト比が以下の規定を満たすことを要する。
【００３２】
＜アスペクト比＞
黒鉛質（Ｄ）のアスペクト比は、通常１．２以上、好ましくは１．５以上、また、通常４．０以下、好ましくは３．０以下の範囲である。アスペクト比がこの範囲を下回ると、異方性が小さいため球形や立方体に近い形状になり、プレス後の電極の充填密度を上げ難い。一方、前記範囲を上回ると、活物質が電極表面で配向し易くなり、高電極密度での負荷特性を高くし難い。又は、電池を作製したときの電池充電時の電極膨張が大きくなってしまい、電極の単位体積当たりの電池容量を大きくしにくい。
【００３３】
なお、黒鉛質（Ｄ）のアスペクト比の測定は、負極製造前の負極材料については、負極材料粉末を平板上に分散し、そのまま樹脂包埋したものを用いて、また、負極材料を用いて製造された負極については、その負極を用いて、以下の手順で行なうことができる。
【００３４】
負極材料の樹脂包埋物又は負極を、平板に対して平行に研磨して、その断面写真を撮影し、撮影された写真の画像解析により、黒鉛質（Ｄ）断面の長径を５０点以上測定する。また、負極材料の樹脂包埋物又は負極を、平板に対して垂直に研磨に研磨して、その断面写真を撮影し、撮影された写真の画像解析により、黒鉛質（Ｄ）断面の短径（粒子の厚み）を５０点以上測定する。測定された長径及び短径のそれぞれについて平均値を求め、これら平均長径と平均短径との比を、アスペクト比（長径／短径）とする。樹脂包埋又は極板化した粒子は、通常は平板に対して粒子の厚み方向が垂直になるように並ぶ傾向があることから、上記の方法により、粒子に特徴的な長径と短径を得ることが出来る。
【００３５】
なお、粒子の断面写真は、一般的には、走査型電子顕微鏡（Scanning Electron Microscope：ＳＥＭ）を用いて撮影する。但し、ＳＥＭ写真では黒鉛質（Ｄ）の形状を特定できない場合には、偏光顕微鏡又は透過型電子顕微鏡（Transmission Electron Microscope：ＴＥＭ）を用いて、上述と同様に断面写真を撮影する。黒鉛質（Ｄ）は黒鉛質（Ｅ）と配向性が異なるので、偏光顕微鏡写真又はＴＥＭ写真を用いて配向性を確認することにより、黒鉛質（Ｄ）の形状を特定することができる。よって、上述と同様の画像解析を行なうことにより、アスペクト比を求めることができる。
【００３６】
上記範囲のアスペクト比を有する黒鉛質（Ｄ）を得る方法は、特に限定されないが、例えば、衝撃力を主体に粒子の相互作用も含めた圧縮、摩擦、せん断力等の機械的作用を繰り返し粒子に与える装置を用いることが好ましい。具体的には、ケーシング内部に多数のブレードを設置したローターを有し、そのローターが高速回転することによって、内部に導入された炭素材料に対して衝撃圧縮、摩擦、せん断力等の機械的作用を与え、表面処理を行なう装置が好ましい。また、炭素材料を循環させることによって機械的作用を繰り返して与える機構を有するものであるのが好ましい。好ましい装置の一例として、（株）奈良機械製作所製のハイブリダイゼーションシステムを挙げることができる。
【００３７】
＜配向性＞
黒鉛質（Ｄ）は、例えば、高結晶性の黒鉛で、もともと配向面が単一であったものを、力学的エネルギー処理などにより一部を異なる配向性を持つ状態にしたものを用いる。
黒鉛質（Ｄ）の配向性を確認する手法としては、偏光顕微鏡による観察があげられる。これは、１つの光源から出た光が結晶組織方向が異方な異方体に入ると、光は限られた振動方向に変化することを利用するものであり、この原理により同一粒子内において単色又は数色が観察され、その違いにより粒子の配向性を観察することができる。
【００３８】
＜タップ密度＞
黒鉛質（Ｄ）のタップ密度は、特に制限されないが、通常０．７０ｇ／ｃｍ3以上、好ましくは０．８０ｇ／ｃｍ3以上、更に好ましくは０．９０ｇ／ｃｍ3以上、また、通常１．３５ｇ／ｃｍ3以下、好ましくは１．２０ｇ／ｃｍ3以下の範囲である。タップ密度がこの範囲を下回ると、活物質の充填密度を上げ難く、高容量の電池を得難い。一方、この範囲を上回ると、電極中の気孔量が少なくなり、好ましい電池特性を得難い。
【００３９】
タップ密度としては、例えば、目開き３００μｍの篩を使用し、２０ｃｍ3のタッピングセルに測定対象（ここでは黒鉛質（Ｄ））を落下させてセルを満杯に充填した後、粉体密度測定器（例えば、セイシン企業社製タップデンサー）を用いてストローク長１０ｍｍのタッピングを１０００回行ない、その時のタッピング密度を測定した値を用いることができる。
【００４０】
＜ＢＥＴ比表面積＞
黒鉛質（Ｄ）のＢＥＴ比表面積は、特に制限されないが、通常は３．０ｍ2／ｇ以上、好ましくは４．０ｍ2／ｇ以上、また、通常は１０．０ｍ2／ｇ以下、好ましくは８．０ｍ2／ｇ以下の範囲である。ＢＥＴ比表面積の値がこの範囲の下限を下回ると、負極材料に用いた場合、電池の充電時にリチウムの受け入れ性が悪くなり易く、リチウムが電極表面で析出し易くなるため、安全上好ましくない。一方、ＢＥＴ比表面積の値がこの範囲の上限を上回ると、負極材料とした時に電解液との反応性が増加し、ガス発生が多くなり易く、好ましい電池が得られ難い。
【００４１】
ＢＥＴ比表面積としては、表面積計（例えば、大倉理研製全自動表面積測定装置）を用い、測定対象（ここでは黒鉛質（Ｄ））に対して窒素流通下３５０℃で１５分間、予備乾燥を行なった後、大気圧に対する窒素の相対圧の値が０．３となるように正確に調整した窒素ヘリウム混合ガスを用い、ガス流動法による窒素吸着ＢＥＴ１点法によって測定した値を用いることができる。
【００４２】
＜体積基準平均粒径＞
黒鉛質（Ｄ）の体積基準平均粒径は、特に制限されないが、通常１．０μｍ以上、好ましくは６．０μｍ以上、また、通常６０μｍ以下、好ましくは３０μｍ以下の範囲である。体積基準平均粒径がこの範囲を下回ると、黒鉛質（Ｄ）が凝集し易く、後述する製造過程において黒鉛結晶性前駆体との混合が困難となってしまい、得られる黒鉛複合体粉末（Ａ）が不均質なものになり易い。一方、体積基準平均粒径がこの範囲を上回ると、負極材料として塗布により電極を製造する時に塗工むらが生じ易い。
【００４３】
体積基準平均粒径としては、測定対象（ここでは黒鉛質（Ｄ））に界面活性剤であるポリオキシエチレン（２０）ソルビタンモノラウレートの２体積％水溶液（約１ｍｌ）を混合し、イオン交換水を分散媒としてレーザー回折式粒度分布計（例えば、堀場製作所社製ＬＡ−７００）にて体積基準の平均粒径（メジアン径）を測定した値を用いることができる。
【００４４】
＜面間隔等＞
Ｘ線回折により測定される黒鉛質（Ｄ）の（００２）面の面間隔ｄ002は、特に制限されないが、通常０．３３６０ｎｍ以下、好ましくは０．３３５８ｎｍ以下の範囲である。面間隔ｄ002の値がこの範囲を上回る場合、即ち、結晶性が劣る場合には、電極を製造したときに活物質の単位重量当たりの放電容量が小さくなり易い。一方、前記の面間隔ｄ００２の下限は、理論的限界として通常０．３３５４ｎｍ以上である。
【００４５】
また、Ｘ線回折により測定される黒鉛質（Ｄ）のｃ軸方向の結晶子の大きさＬｃ004は、特に制限されないが、通常９０ｎｍ以上、好ましくは１００ｎｍ以上の範囲である。結晶子の大きさＬｃ004がこの範囲を下回ると、電極を製造したときに活物質重量当たりの放電容量が小さくなり易い。
【００４６】
上記のＸ線回折により測定される面間隔ｄ002及び結晶子の大きさＬｃ004としては、炭素材料学会の学振法に従って測定される値を用いることができる。なお、学振法においては、１００ｎｍ（１０００Å）を超える値は区別されず、全て「＞１０００（Å）」と記述される。
【００４７】
〔１−２．黒鉛質（Ｅ）〕
黒鉛質（Ｅ）は、黒鉛質（Ｄ）と配向性が異なるものであれば、その種類は特に制限されない。例としては、ピッチ原料を高温熱処理して製造した人造黒鉛などが挙げられる。
【００４８】
＜配向性＞
黒鉛質（Ｅ）は、黒鉛質（Ｄ）と配向性が異なる。「配向性が異なる」とは、偏光顕微鏡で粉末を観察した際に、光学的異方性組織の異方性単位のパターン、即ち、異方性単位の大きさ、方向、数等を目視し、対比した場合に、それらの大きさ、方向、数等のうち少なくとも何れかが異なることをいう。例えば、黒鉛質（Ｄ）及び黒鉛質（Ｅ）のうち、一方の黒鉛質が一方向への結晶方向性を有し、他方の黒鉛質がランダムな結晶方向性を有する場合や、黒鉛質（Ｄ）及び黒鉛質（Ｅ）がともに一方向への結晶方向性を有し、その方向性が異なっている場合などが挙げられる。
なお、黒鉛質（Ｄ）及び黒鉛質（Ｅ）の一方又は双方が、単一の結晶ではなく、複数の結晶の集合体である場合には、集合体の単位を１領域として、その光学的異方性組織の異方性単位の集合パターンを対比すればよい。
【００４９】
具体的に、黒鉛質（Ｅ）の配向性を確認する手法としては、上記の黒鉛質（Ｄ）の場合と同様の手法を用いることができる。
【００５０】
＜面間隔＞
Ｘ線回折により測定される黒鉛質（Ｅ）の（００２）面の面間隔ｄ002は、特に制限されないが、通常０．３３６０ｎｍ以下、好ましくは０．３３５８ｎｍ以下の範囲である。面間隔ｄ002の値がこの範囲を上回る場合、即ち、結晶性が劣る場合には、電極を製造したときに活物質の単位重量当たりの放電容量が小さくなり易い。一方、前記の面間隔ｄ002の下限は、理論的限界として通常０．３３５４ｎｍ以上である。面間隔ｄ002の測定は、上記の黒鉛質（Ｄ）の場合と同様の手法で行なう。
【００５１】
また、Ｘ線回折により測定される黒鉛質（Ｅ）のｃ軸方向の結晶子の大きさＬｃ004は、特に制限されないが、通常９０ｎｍ以上、好ましくは１００ｎｍ以上である。結晶子の大きさＬｃ００４がこの範囲を下回ると、電極を製造したときに活物質重量当たりの放電容量が小さくなり易い。結晶子の大きさＬｃ004の測定は、上記の黒鉛質（Ｄ）の場合と同様の手法で行なう。
【００５２】
〔１−３．黒鉛複合体粉末（Ａ）〕
黒鉛複合体粉末（Ａ）は、上述の黒鉛質（Ｄ）と黒鉛質（Ｅ）が複合化したものである。複合化とは、黒鉛質（Ｅ）が黒鉛質（Ｄ）を被覆及び／又は結合している状態であることをさす。
【００５３】
＜複合の形態＞
黒鉛複合体粉末（Ａ）における黒鉛質（Ｄ）と黒鉛質（Ｅ）の複合化の形態は、特に制限されないが、具体的には以下の形態が挙げられる。
Ｉ）黒鉛質（Ｄ）の表面全体又は一部が黒鉛質（Ｅ）で被覆された形態。
II）黒鉛質（Ｄ）の表面全体又は一部に黒鉛質（Ｅ）が結着し、２個以上の黒鉛質（Ｄ）と黒鉛質（Ｅ）とが複合化した形態。
III）上記Ｉ）及びII）が任意の割合で混合した形態。
【００５４】
＜形状＞
黒鉛複合体粉末（Ａ）の形状は特に制限されない。例としては、球状、楕円状、塊状等が挙げられる。但し、粒子が球に近い形状であることが好ましい。具体的には、そのアスペクト比が以下の規定を満たすことが好ましい。
【００５５】
＜アスペクト比＞
黒鉛複合体粉末（Ａ）のアスペクト比は、特に制限されないが、通常１．１以上、好ましくは１．３以上、また、通常４．０以下、好ましくは３．０以下の範囲である。アスペクト比がこの範囲を下回ると、異方性が小さいため球形や立方体に近い形状になり、プレス後の電極の充填密度を上げ難い。一方、前記範囲を上回ると、活物質が電極表面で配向し易くなり、高電極密度での負荷特性を高くし難い。又は、電池を作製したときの電池充電時の電極膨張が大きくなり、電極の単位体積当たりの電池容量を大きくしにくい。
【００５６】
黒鉛複合体粉末（Ａ）のアスペクト比の測定は、黒鉛質（Ｄ）の場合と同様に、以下の手順で行なうことができる。
負極材料の樹脂包埋物又は負極を、平板に対して平行に研磨して、その断面写真を撮影し、撮影された写真の画像解析により、黒鉛複合体粉末（Ａ）断面の長径を５０点以上測定する。また、負極材料の樹脂包埋物又は負極を、平板に対して垂直に研磨に研磨して、その断面写真を撮影し、撮影された写真の画像解析により、黒鉛複合体粉末（Ａ）断面の短径（粒子の厚み）を５０点以上測定する。測定された長径及び短径のそれぞれについて平均値を求め、これら平均長径と平均短径との比をアスペクト比（長径／短径）とする。
なお、粒子の断面写真はＳＥＭ，偏光顕微鏡，ＴＥＭの何れにより撮影してもよいが、黒鉛複合体粉末（Ａ）の場合、通常はＳＥＭを用いて撮影する。
【００５７】
＜タップ密度＞
黒鉛複合体粉末（Ａ）のタップ密度は、特に制限されないが、通常０．８０ｇ／ｃｍ3以上、中でも０．９０ｇ／ｃｍ3以上、また、通常１．３５ｇ／ｃｍ3以下、中でも１．３０ｇ／ｃｍ3以下の範囲が好ましい。タップ密度がこの範囲を下回ると、活物質の充填密度が上がり難く、高容量の電池が得られ難い。一方、この範囲を上回ると、電極中の気孔量が少なくなり、好ましい電池特性が得られ難い。タップ密度の測定は、上記の黒鉛質（Ｄ）の場合と同様の手法で行なう。
【００５８】
＜ＢＥＴ比表面積＞
黒鉛複合体粉末（Ａ）のＢＥＴ比表面積は、特に制限されないが、通常０．８ｍ2／ｇ以上、中でも２．０ｍ2／ｇ以上、また、通常５．５ｍ2／ｇ以下、中でも４．０ｍ2／ｇ以下の範囲が好ましい。ＢＥＴ比表面積がこの範囲の下限を下回ると、充電時にリチウムの受け入れ性が悪くなり易く、リチウムが電極表面で析出し易くなるため、安全上好ましくない。一方、この範囲の上限を上回ると、負極と電解液との反応性が増加し、ガス発生が多くなり易く、好ましい電池が得られ難い。ＢＥＴ比表面積の測定は、上記の黒鉛質（Ｄ）の場合と同様の手法で行なう。
【００５９】
＜体積基準平均粒径＞
黒鉛複合体粉末（Ａ）の体積基準平均粒径は、特に制限されないが、通常６．０μｍ以上、中でも１０．０μｍ以上、また、通常８０．０μｍ以下、中でも４０．０μｍ以下の範囲が好ましい。この範囲を下回ると、黒鉛複合体混合粉末（Ｃ）としてのタップ密度が小さくなってしまうため、電極を製造したときに活物質の充填密度が上がり難く、高容量の電池を得られ難い。一方、この範囲を上回ると、黒鉛複合体混合粉末（Ｃ）として塗布により電極を製造する時に塗工むらが生じ易い。体積基準平均粒径の測定は、上記の黒鉛質（Ｄ）の場合と同様の手法で行なう。
【００６０】
＜黒鉛複合体粉末（Ａ）に含まれる黒鉛質（Ｄ）の割合＞
黒鉛複合体粉末（Ａ）に含まれる黒鉛質（Ｄ）の割合は、黒鉛複合体粉末（Ａ）に対する黒鉛質（Ｄ）の重量比の値で、通常３０重量％以上、好ましくは４０重量％以上、更に好ましくは５０重量％以上、また、通常９７重量％以下、好ましくは９０重量％以下、更に好ましくは８３重量％以下の範囲である。黒鉛質（Ｄ）の割合がこの範囲を下回ると、黒鉛質（Ｅ）の割合が相対的に増える為、電極にした時に充填密度が上がり難く、過大なプレス荷重を必要とし黒鉛質（Ｄ）を複合化した利点が得られ難い。一方、黒鉛質（Ｄ）の割合がこの範囲を上回ると、電極にした時に電解液との反応性が増加し、ガス発生が多くなり易く、黒鉛質（Ｅ）で複合化した利点が得られ難い。
【００６１】
〔１−４．人造黒鉛粉末（Ｂ）〕
人造黒鉛粉末（Ｂ）の種類は特に制限されない。例としては、ピッチ原料を高温熱処理して製造した人造黒鉛等が挙げられる。
【００６２】
具体的に、人造黒鉛粉末（Ｂ）は、（ｉ）単独で作製された人造黒鉛粒子、（ii）黒鉛質（Ｄ）を黒鉛質（Ｄ）とは配向性の異なる黒鉛質（Ｅ）と複合化する際に、黒鉛質（Ｄ）を含まずに黒鉛質（Ｅ）のみが粒状化して得られた人造黒鉛粒子、の何れであってもよい。（ii）の場合、黒鉛質（Ｅ）と人造黒鉛粉末（Ｂ）とが同一の原料から一度に製造されるので、製造の容易性の観点からは有利である。
【００６３】
人造黒鉛粉末（Ｂ）は、高い結晶性を有し、内部に黒鉛質粒子など配向性が異なる部分を包含していないという特徴がある。よって、偏光顕微鏡又はＴＥＭを用いて、黒鉛質（Ｄ）の場合と同様の手順により、負極製造前の負極材料については負極材料粉末の断面写真を、負極材料を用いて製造された負極については負極断面に存在する負極材料粉末の断面写真を撮影し、その配向性を確認することで、人造黒鉛粉末（Ｂ）を黒鉛複合体粉末（Ａ）と区別することができる。
【００６４】
人造黒鉛粉末（Ｂ）の形状も特に制限されない。例としては塊状、球状、楕円状、薄片状、繊維状等が挙げられる。中でも塊状、球状、楕円状が好ましい。
【００６５】
＜ＢＥＴ比表面積＞
人造黒鉛粉末（Ｂ）のＢＥＴ比表面積は、特に制限されないが、通常０．３ｍ2／ｇ以上、中でも０．５ｍ2／ｇ以上、更には０．６ｍ2／ｇ以上、また、通常３．０ｍ2／ｇ以下、中でも２．８ｍ2／ｇ以下、更には２．０ｍ2／ｇ以下の範囲が好ましい。ＢＥＴ比表面積がこの範囲の下限を下回ると、充電時にリチウムの受け入れ性が悪くなり、リチウムが電極表面で析出し易く、安全上好ましくない。一方、上限を上回ると、電解液との反応性が増加し、ガス発生が多くなり易く、好ましい電池が得られ難い。ＢＥＴ比表面積の測定は、上記の黒鉛質（Ｄ）の場合と同様の手法で行なう。
【００６６】
＜体積基準平均粒径＞
人造黒鉛粉末（Ｂ）の体積基準平均粒径は、特に制限されないが、通常３μｍ以上、中でも５μｍ以上、更には６μｍ以上、また、通常３０μｍ以下、中でも２０μｍ以下の範囲が好ましい。体積基準平均粒径がこの範囲を下回ると、黒鉛複合体混合粉末（Ｃ）としてのタップ密度が小さくなってしまうため、電極を製造したときに活物質の充填密度が上がり難く、高容量の電池を得難い。一方、この範囲を上回ると、負極材料として塗布により電極を製造する時に塗工むらが生じ易い。体積基準平均粒径の測定は、上記の黒鉛質（Ｄ）の場合と同様の手法で行なう。
【００６７】
＜タップ密度＞
人造黒鉛粉末（Ｂ）のタップ密度は、特に制限されないが、通常０．９０ｇ／ｃｍ3以上、中でも１．１０ｇ／ｃｍ3以上、また、通常１．３５ｇ／ｃｍ3以下、中でも１．３０ｇ／ｃｍ3以下の範囲が好ましい。タップ密度がこの範囲を下回ると、活物質の充填密度が上がり難く、高容量の電池が得られ難い。一方、この範囲を上回ると、電極中の気孔量が少なくなり、好ましい電池特性が得られ難い。タップ密度の測定は、上記の黒鉛質（Ｄ）の場合と同様の手法で行なう。
【００６８】
＜面間隔＞
Ｘ線回折により測定される人造黒鉛粉末（Ｂ）の（００２）面の面間隔ｄ002は、特に制限されないが、通常０．３３６０ｎｍ以下、中でも０．３３５８ｎｍ以下の範囲が好ましい。この範囲を上回る場合、即ち、結晶性が劣る場合には、電極を製造したときに活物質の単位重量当たりの放電容量が小さくなり易い。一方、前記の面間隔ｄ002の下限は、理論的限界として通常０．３３５４ｎｍ以上である。面間隔ｄ002の測定は、上記の黒鉛質（Ｄ）の場合と同様の手法で行なう。
【００６９】
Ｘ線回折により測定される人造黒鉛粉末（Ｂ）のｃ軸方向の結晶子の大きさＬｃ004は、特に制限されないが、通常９０ｎｍ以上、中でも１００ｎｍ以上の範囲が好ましい。この範囲を下回ると、電極を製造したときの活物質重量当たりの放電容量が小さくなり易い。結晶子の大きさＬｃ004の測定は、上記の黒鉛質（Ｄ）の場合と同様の手法で行なう。
【００７０】
〔１−５．黒鉛複合体混合粉末（Ｃ）〕
黒鉛複合体混合粉末（Ｃ）は、黒鉛複合体粉末（Ａ）と人造黒鉛粉末（Ｂ）が混合された状態にあるものである。
【００７１】
＜タップ密度＞
黒鉛複合体混合粉末（Ｃ）のタップ密度は、特に制限されないが、通常０．８ｇ／ｃｍ3以上、中でも０．９ｇ／ｃｍ3以上、更には１．０ｇ／ｃｍ3以上、また、通常１．４ｇ／ｃｍ3以下、中でも１．３５ｇ／ｃｍ3以下、更には１．３ｇ／ｃｍ3以下の範囲が好ましい。タップ密度がこの範囲を下回ると、活物質の充填密度が上がり難く、高容量の電池が得られ難い。一方、この範囲を上回ると、電極中の気孔量が少なくなり、好ましい電池特性が得られ難い。タップ密度の測定は、上記の黒鉛質（Ｄ）の場合と同様の手法で行なう。
【００７２】
＜ＢＥＴ比表面積＞
黒鉛複合体混合粉末（Ｃ）のＢＥＴ比表面積は、特に制限されないが、通常１ｍ2／ｇ以上、中でも１．５ｍ2／ｇ以上、更には１．８ｍ2／ｇ以上、また、通常５ｍ2／ｇ以下、中でも３．５ｍ2／ｇ以下、更には３ｍ2／ｇ以下の範囲が好ましい。下限を下回ると、充電時にリチウムの受け入れ性が悪くなり易く、リチウムが電極表面で析出し易く、安全上好ましくない。上限を上回ると、電解液との反応性が増加し、ガス発生が多くなり易く、好ましい電池が得られ難い。ＢＥＴ比表面積の測定は、上記の黒鉛質（Ｄ）の場合と同様の手法で行なう。
【００７３】
＜面間隔等＞
Ｘ線回折により測定される黒鉛複合体混合粉末（Ｃ）の（００２）面の面間隔ｄ002は、特に制限されないが、通常０．３３６０ｎｍ以下、中でも０．３３５８ｎｍ以下の範囲が好ましい。この範囲を上回る場合、即ち、結晶性が劣る場合には、電極を製造したときに活物質の単位重量当たりの放電容量が小さくなり易い。一方、前記の面間隔ｄ002の下限は、理論的限界として通常０．３３５４ｎｍ以上である。面間隔ｄ002の測定は、上記の黒鉛質（Ｄ）の場合と同様の手法で行なう。
【００７４】
Ｘ線回折により測定される黒鉛複合体混合粉末（Ｃ）のｃ軸方向の結晶子の大きさＬｃ004は、特に制限されないが、通常９０ｎｍ以上、中でも１００ｎｍ以上の範囲が好ましい。この範囲を下回ると、本発明の黒鉛複合体混合粉末（Ｃ）を用いて電極を製造したときの活物質重量当たりの放電容量が小さくなり易い。結晶子の大きさＬｃ004の測定は、上記の黒鉛質（Ｄ）の場合と同様の手法で行なう。
【００７５】
＜黒鉛複合体混合粉末（Ｃ）に含まれる黒鉛複合体粉末（Ａ）の割合＞
黒鉛複合体混合粉末（Ｃ）に含まれる黒鉛複合体粉末（Ａ）の割合は、黒鉛複合体混合粉末（Ｃ）に対する黒鉛複合体粉末（Ａ）の重量比で、通常３５重量％以上、好ましくは５０重量％以上、更に好ましくは５５重量％以上、また、通常９８重量％以下、好ましくは９０重量％以下、更に好ましくは８６重量％以下の範囲である。黒鉛複合体粉末（Ａ）の重量比がこの範囲を下回ると、人造黒鉛粉末（Ｂ）の割合が相対的に増える為、電極にした時に充填密度が上がり難く、過大なプレス荷重を必要とし、人造黒鉛粉末（Ｂ）を混合した利点が得られ難い。一方、この範囲を上回ると、黒鉛複合体粉末（Ａ）の割合が多過ぎる為、電極塗布性を損なう可能性がある。
【００７６】
＜体積基準平均粒径＞
黒鉛複合体混合粉末（Ｃ）の体積基準平均粒径は、特に制限されないが、通常５μｍ以上、好ましくは８μｍ以上、また、通常６０μｍ以下、好ましくは３０μｍ以下の範囲である。この範囲を下回ると、タップ密度が小さくなってしまうため、電極を製造したときに活物質の充填密度が上がり難く、高容量の電池を得難い。一方、この範囲を上回ると、塗布により電極を製造する時に塗工むらが生じ易い。体積基準平均粒径の測定は、上記の黒鉛質（Ｄ）の場合と同様の手法で行なう。
【００７７】
なお、黒鉛複合体混合粉末（Ｃ）から、それに含まれる黒鉛複合体粉末（Ａ）単体及び人造黒鉛粉末（Ｂ）単体のタップ密度、比表面積、粒径などのデータを得る場合には、以下の手法に従う。
【００７８】
同一原料で、同一製法により黒鉛複合体混合粉末（Ｃ）を得る場合に、黒鉛複合体粉末（Ａ）及び人造黒鉛粉末（Ｂ）の配合比のみを変えた複数種の黒鉛複合体混合粉末（Ｃ）を作製し、それぞれの配合比の黒鉛複合体混合粉末（Ｃ）についてタップ密度、比表面積、粒径などのデータを測定することにより、その配合比依存性から、黒鉛複合体粉末（Ａ）単体及び人造黒鉛粉末（Ｂ）単体のタップ密度、比表面積、粒径などのデータを得ることができる。
【００７９】
〔１−６．黒鉛複合体混合粉末（Ｆ）及び天然黒鉛粉末（Ｇ）〕
次に、黒鉛複合体混合粉末（Ｆ）について説明する。黒鉛複合体混合粉末（Ｆ）は、上記の黒鉛複合体混合粉末（Ｃ）の各成分に加えて、更に天然黒鉛粉末（Ｇ）を備えたものである。天然黒鉛粉末（Ｇ）は、負極材料のＢＥＴ比表面積の制御、電極プレス性の向上、放電容量の向上、安価化等の目的で使用される。
【００８０】
天然黒鉛粉末（Ｇ）の種類は特に制限されない。天然黒鉛の種類としては、鱗状黒鉛、鱗片状黒鉛、土状黒鉛等が挙げられる。
また、天然黒鉛粉末（Ｇ）の形状も特に制限されない。具体例としては、塊状、球状、楕円状、薄片状、繊維状等が挙げられる。
【００８１】
＜ＢＥＴ比表面積＞
天然黒鉛粉末（Ｇ）のＢＥＴ比表面積は、特に制限されないが、通常３．０ｍ2／ｇ以上、好ましくは３．５ｍ2／ｇ以上、更に好ましくは４．０ｍ2／ｇ以上、また、通常１０ｍ2／ｇ以下、好ましくは８．０ｍ2／ｇ以下、更に好ましくは７．０ｍ2／ｇ以下の範囲である。ＢＥＴ比表面積の値がこの範囲の下限を下回ると、黒鉛複合体混合粉末（Ｆ）のＢＥＴ比表面積の制御の効果が少なくなってしまい好ましくない。一方、ＢＥＴ比表面積の値がこの範囲の上限を上回ると、安全性が低下してしまいやはり好ましくない。ＢＥＴ比表面積の測定は、上記の黒鉛質（Ｄ）の場合と同様の手法で行なう。
【００８２】
＜体積基準平均粒径＞
天然黒鉛粉末（Ｇ）の体積基準平均粒径は、特に制限されないが、通常５μｍ以上、好ましくは１０μｍ以上、また、通常４０μｍ以下、好ましくは３０μｍ以下の範囲である。この範囲を下回ると、黒鉛複合体混合粉末（Ｆ）とした場合にタップ密度が小さくなってしまうため、電極の製造時に活物質の充填密度が上がり難く、高容量の電池を得難い。一方、この範囲を上回ると、負極材料として塗布により電極を製造する時に塗工むらが生じ易い。体積基準平均粒径の測定は、上記の黒鉛質（Ｄ）の場合と同様の手法で行なう。
【００８３】
＜黒鉛複合体混合粉末（Ｆ）中における黒鉛複合体混合粉末（Ｃ）の割合＞
黒鉛複合体混合粉末（Ｆ）中における黒鉛複合体混合粉末（Ｃ）の割合は、合計重量に対して、通常２０重量％以上、好ましくは３０重量％以上、更に好ましく４０重量％以上、また、通常９０重量％以下、好ましくは８０重量％以下、更に好ましくは７０重量％以下の範囲である。黒鉛複合体混合粉末（Ｃ）の割合がこの範囲の下限を下回ると、黒鉛複合体混合粉末（Ｃ）がもたらす優れた電池特性が発揮できず好ましくない。一方、この範囲の上限を上回ると、電極プレス性が向上しにくくなりやはり好ましくない。
【００８４】
〔１−７．その他〕
以下、必要に応じて適宜、黒鉛複合体混合粉末（Ｃ）を「本発明の負極材料（Ｉ）」、黒鉛複合体混合粉末（Ｆ）を「本発明の負極材料（II）」と呼び換えるものとする。また、黒鉛複合体混合粉末（Ｃ）と黒鉛複合体混合粉末（Ｆ）を特に区別しない場合には、「本発明の負極材料」と呼び換えるものとする。
【００８５】
＜電極を形成したときの活物質配向比＞
本発明の負極材料は、これを活物質としてリチウム二次電池用負極を作製した場合に、以下の特徴を有することが好ましい。
【００８６】
即ち、本発明の負極材料を活物質として、電極密度が１．６３±０．０５ｇ／ｃｍ3、即ち、１．５８ｇ／ｃｍ3以上１．６８ｇ／ｃｍ3以下の範囲内となるように電極を形成した場合、その電極の活物質配向比は、通常０．０７以上、中でも０．０９以上、更には０．１０以上、また、通常０．２０以下、中でも０．１８以下、更には０．１６以下の範囲にあることが好ましい。前記範囲を下回ると、電池を作製したときの電池充電時の電極膨張が大きくなり、電極の単位体積当たりの電池容量を大きくし難い。一方、前記範囲を上回ると、電池を作製したときの活物質の結晶性が低くなってしまい、電池の放電容量を大きくし難く、又は、プレス後の電極の充填密度を上げ難くなる。
【００８７】
ここで、電極の活物質配向比とは、電極の厚み方向に対する、黒鉛結晶六角網面の配向の程度を表す指標である。配向比が大きいほど、粒子の黒鉛結晶六角網面の方向が揃っていない状態を表わす。
電極の活物質配向比を測定する具体的な手順は、以下の通りである。
【００８８】
（１）電極の形成：
負極材料と、増粘剤としてＣＭＣ（カルボキシメチルセルロース）水溶液と、バインダ樹脂としてＳＢＲ（スチレンブタジエンゴム）水溶液とを、負極材料とＣＭＣとＳＢＲとの混合物の乾燥後の総重量に対して、ＣＭＣ及びＳＢＲがそれぞれ１重量％になるように混合撹拌し、スラリーとする。次いで、ドクターブレードを用いて１８μｍ厚さの銅箔上にスラリーを塗布する。塗布厚さは、乾燥後の電極目付（銅箔を除く）が１０ｍｇ／ｃｍ2になるようにギャップを選択する。この電極を８０℃で乾燥した後、電極密度（銅箔を除く）が１．６３±０．０５ｇ／ｃｍ3になるようにプレスを行なう。
【００８９】
（２）活物質配向比の測定
プレス後の電極について、Ｘ線回折により電極の活物質配向比を測定する。具体的手法は特に制限されないが、標準的な方法としては、Ｘ線回折により黒鉛の（１１０）面と（００４）面とのチャートを測定し、測定したチャートについて、プロファイル関数として非対称ピアソンＶIIを用いてフィッティングすることによりピーク分離を行ない、（１１０）面と（００４）面のピークの積分強度を算出する。得られた積分強度から、（１１０）面積分強度／（００４）面積分強度で表わされる比率を算出し、電極の活物質配向比と定義する。
【００９０】
ここでのＸ線回折測定条件は次の通りである。なお、「２θ」は回折角を示す。
・ターゲット：  Ｃｕ（Ｋα線）グラファイトモノクロメーター
・スリット  ：  発散スリット＝１度、受光スリット＝０．１ｍｍ、散乱スリット＝１度・測定範囲、及び、ステップ角度／計測時間：
（１１０）面  ：  ７６．５度≦２θ≦７８．５度    ０．０１度／３秒
（００４）面  ：  ５３．５度≦２θ≦５６．０度    ０．０１度／３秒
・試料調整  ：  硝子板に０．１ｍｍ厚さの両面テープで電極を固定
上記の方法により、電極密度１．６３±０．０５ｇ／ｃｍ3となるように形成した電極について、Ｘ線回折による活物質配向比を求めることができる。
【００９１】
＜リチウム二次電池としたときの放電容量＞
本発明の負極材料は、これを負極の活物質として用いてリチウム二次電池を作製した場合に、以下の特徴を有することが好ましい。
即ち、本発明の負極材料を活物質として集電体上に活物質層を形成し、リチウム二次電池の負極として使用した場合に、そのリチウム二次電池の放電容量は、通常３４５ｍＡｈ／ｇ以上、中でも３５０ｍＡｈ／ｇ以上の範囲にあることが好ましい。放電容量がこの範囲を下回ると、電池容量の低下が生じ易い。また、放電容量は高ければ高い方が好ましいが、その上限は通常３６５ｍＡｈ／ｇ程度である。
【００９２】
具体的な放電容量の測定方法について特に制限はないが、標準的な測定方法を示すと、次の通りである。
まず、負極材料を用いた電極を作製する。電極は、集電体として銅箔を用い、この集電体に活物質層を形成することにより作製する。活物質層は、負極材料と、バインダ樹脂としてスチレンブタジエンゴム（ＳＢＲ）とを混合したものを用いる。バインダ樹脂の量は、電極の重量に対して１重量％とする。また、電極密度は１．４５ｇ／ｃｍ3以上、１．９５ｇ／ｃｍ3以下とする。
【００９３】
放電容量の評価は、この作製した電極について、対極に金属リチウムを用いた２極式コインセルを作製し、その充放電試験をすることにより行なう。
２極式コインセルの電解液は任意であるが、例えば、エチレンカーボネート（ＥＣ）とジエチルカーボネート（ＤＥＣ）とを、体積比でＤＥＣ／ＥＣ＝１／１〜７／３となるように混合した混合液、又は、エチレンカーボネートとエチルメチルカーボネート（ＥＭＣ）とを、体積比でＥＭＣ／ＥＣ＝１／１〜７／３となるように混合した混合液を用いることができる。
また、２極式コインセルに用いるセパレータも任意であるが、例えば、厚さ１５μｍ〜３５μｍのポリエチレンシートを用いることができる。
【００９４】
こうして作製した２極式コインセルを用いて充放電試験を行ない、放電容量を求める。具体的には、０．２ｍＡ／ｃｍ2の電流密度で、リチウム対極に対して５ｍＶまで充電し、更に、５ｍＶの一定電圧で電流値が０．０２ｍＡになるまで充電し、負極中にリチウムをドープした後、０．４ｍＡ／ｃｍ2の電流密度でリチウム対極に対して１．５Ｖまで放電を行なう、という充放電サイクルを３サイクル繰り返し、３サイクル目の放電値を放電容量とする。
【００９５】
［２．リチウム二次電池用負極材料の製造方法］
〔黒鉛複合体混合粉末（Ｃ）の製造方法〕
本発明の負極材料（Ｉ）、即ち黒鉛複合体混合粉末（Ｃ）は、黒鉛質（Ｄ）及び黒鉛質（Ｄ）とは配向性の異なる黒鉛質（Ｅ）が複合化された黒鉛複合体粉末（Ａ）と、人造黒鉛粉末（Ｂ）とを含有するが、この黒鉛複合体混合粉末（Ｃ）は、従来の複合化黒鉛質粉末の製造とは異なり、次のような材料及び製造条件の選択により取得することができる。
【００９６】
即ち、黒鉛質（Ｄ）として、上に規定したアスペクト比を有する材料を選択すること、これに、黒鉛質（Ｅ）の前駆体であるピッチ原料、又はピッチ原料を熱処理し粉砕したものを、混合し、熱処理することなどが挙げられる。
【００９７】
上記の材料及び製造条件の選択によって、黒鉛複合体混合粉末（Ｃ）が得られる理由としては、次のように考えられる。
即ち、アスペクト比が１．２以上、４．０以下の範囲内にある黒鉛質（Ｄ）を使用することで、得られる黒鉛複合体粉末（Ａ）も規定のアスペクト比を有するものになる。また、黒鉛複合体粉末（Ａ）粒子内において黒鉛質（Ｄ）は、配向性の異なる黒鉛質（Ｅ）に被覆又は結着され、ランダムな配向方向で結合されることになる。
【００９８】
具体的には、黒鉛複合体混合粉末（Ｃ）は、以下に挙げる二つの製造方法等によって得ることができる。
【００９９】
（製造方法１）
キノリン不溶分が３．０重量％以下であるピッチ原料をピッチ熱処理した黒鉛結晶前駆体の粉砕物と、アスペクト比が１．２以上、４．０以下であり、タップ密度が０．７ｇ／ｃｍ3以上、１．３５ｇ／ｃｍ3以下である黒鉛質（Ｄ）とを混合し、熱処理Ａを行なった後、粉砕し、熱処理Ｂを行なう。
【０１００】
すなわち、黒鉛質（Ｅ）及び人造黒鉛粉末（Ｂ）の原料である黒鉛結晶前駆体と、黒鉛質（Ｄ）とを所定の割合で混合し、熱処理Ａを行なった後、粉砕し、更に熱処理Ｂ（焼成、黒鉛化）を行なうことにより、黒鉛複合体混合粉末（Ｃ）を作製する。
【０１０１】
なお、黒鉛結晶前駆体として、揮発分の含有率が通常５重量％以上、２０重量％以下のものを用いることが好ましい。揮発分含有率がこの範囲にある黒鉛結晶前駆体を使用することで、熱処理Ａにより黒鉛質（Ｄ）と黒鉛質（Ｅ）が複合化することから、上述に規定する物性を有する黒鉛複合体混合粉末（Ｃ）を得ることができる。また、この黒鉛複合体混合粉末（Ｃ）を活物質として形成した負極の活物質配向比も、上述の範囲を満たすことになるので好ましい。
【０１０２】
（製造方法２）
キノリン不溶分が３重量％以下であるピッチ原料と、アスペクト比が１．２以上、４．０以下であり、タップ密度が０．７ｇ／ｃｍ3以上、１．３５ｇ／ｃｍ3以下である黒鉛質（Ｄ）とから、黒鉛複合体粉末（Ａ）を作製する。また、それとは別に、人造黒鉛粉末（Ｂ）を、製造方法１と同様に黒鉛結晶前駆体から作製する。こうして独立に得られた黒鉛複合体粉末（Ａ）と人造黒鉛粉末（Ｂ）を混合することにより、黒鉛複合体混合粉末（Ｃ）を作製する。
【０１０３】
特に、熱処理又は溶媒により液状となるピッチ原料を用いて、黒鉛複合体粉末（Ａ）に対する黒鉛質（Ｅ）の含有率が３重量％以上、７０重量％以下の割合で得られた黒鉛複合体粉末（Ａ）と、これとは別に黒鉛質前駆体から得られた人造黒鉛粉末（Ｂ）とを混合処理することにより、上述に規定する物性を有する黒鉛複合体混合粉末（Ｃ）を得ることができる。
以下、これらの製造方法１及び製造方法２について、詳しく説明する。
【０１０４】
〔２−１．製造方法１〕
まず、製造方法１について説明する。
始めに、ピッチ原料に事前に熱処理を施し、黒鉛結晶の前駆体であるバルクメソフェーズ（事前に熱処理した黒鉛結晶前駆体。以下適宜、「熱処理黒鉛結晶前駆体」という）の製造方法について説明する。
【０１０５】
＜出発物質＞
本発明の黒鉛複合体混合粉末（Ｃ）中に含まれる黒鉛質（Ｅ）、及び人造黒鉛粉末（Ｂ）の出発物質としては、ピッチ原料を用いる。なお、本明細書において「ピッチ原料」とは、ピッチ及びそれに順ずるものであり、適当な処理を行なうことによって黒鉛化することができるものをいう。具体的なピッチ原料の例としては、タールや重質油やピッチなどを用いることができる。タールの具体例としては、コールタール、石油系タールなどが挙げられる。重質油の具体例としては、石油系重質油の接触分解油、熱分解油、常圧残油、減圧残油などが挙げられる。また、ピッチの具体例としては、コールタールピッチ、石油系ピッチ、合成ピッチなどが挙げられる。これらの中でもコールタールピッチが芳香族性に高く好ましい。これらのピッチ原料は、何れか１種を単独で用いても良く、２種以上を任意の組み合わせ及び比率で併用しても良い。
【０１０６】
また、上述のピッチ原料であって、キノリン不溶分の含有量は、特に制限されないが、通常３．０重量％以下、好ましくは１．０重量％以下、さらに好ましくは０．０２重量％以下の範囲にあるものを用いる。キノリン不溶分とは、コールタール中に微量に含まれるサブミクロンの炭素粒子や極微小なスラッジ等であり、これが多過ぎると黒鉛化過程での結晶性向上を著しく阻害し、黒鉛化後の放電容量の著しい低下を招く。なお、キノリン不溶分の測定方法としては、例えばＪＩＳ  Ｋ２４２５に規定された方法を用いることができる。
なお、本発明の効果を妨げない限り、原料として上述のピッチ原料に加え、各種の熱硬化性樹脂、熱可塑性樹脂等を併用してもよい。
【０１０７】
＜熱処理黒鉛結晶前駆体の製造＞
上記から選択したピッチ原料に事前に熱処理を施し、熱処理黒鉛結晶前駆体を得る。この事前の熱処理をピッチ熱処理と呼ぶこととする。この熱処理黒鉛結晶前駆体を粉砕後、黒鉛質（Ｄ）と混合後、熱処理Ａをする際に、その一部又は全部が溶融するが、ここで事前の熱処理によって揮発分の含量を調整しておくことにより、その溶融状態を適切に制御することができる。なお、熱処理黒鉛結晶前駆体に含まれる揮発分としては、通常、水素、ベンゼン、ナフタレン、アントラセン、ピレン等が挙げられる。
【０１０８】
ピッチ熱処理の際の温度条件は、特に制限されないが、通常３００℃以上、好ましくは４５０℃以上、また、通常５５０℃以下、好ましくは５１０℃以下の範囲である。熱処理の温度がこの範囲を下回ると揮発分が多くなるため、大気中で安全に粉砕を行ない難くなる一方で、上限を上回ると熱処理Ａ時に熱処理黒鉛結晶前駆体の一部又は全部が溶融せず、黒鉛質（Ｄ）と熱処理黒鉛結晶前駆体の複合化した粒子（黒鉛複合体粉末（Ａ））を得難い。
【０１０９】
また、ピッチ熱処理を行なう時間は、特に制限されないが、通常１時間以上、好ましくは１０時間以上、また、通常４８時間以下、好ましくは２４時間以下である。熱処理の時間がこの範囲を下回ると不均一な熱処理黒鉛結晶前駆体となり製造上好ましくない一方で、上限を上回ると生産性が悪く処理費用が高くなり、やはり好ましくない。
なお、熱処理の温度及び累積時間が前記の範囲内であれば、複数回に分けて熱処理を行なってもよい。
【０１１０】
ピッチ熱処理を行なう際には、窒素ガス等の不活性ガス雰囲気下、又は、ピッチ原料から発生する揮発分雰囲気下で行なう。
ピッチ熱処理に用いる装置としては特に制限はないが、例えば、シャトル炉、トンネル炉、電気炉、オートクレーブ等の反応槽、コーカー（コークス製造の熱処理槽）などを用いることができる。
ピッチ熱処理時には、必要に応じて攪拌を行なってもよい。
【０１１１】
＜熱処理黒鉛結晶前駆体の揮発分＞
ピッチ熱処理によって得られる黒鉛結晶前駆体の揮発分は、特に制限されないが、通常５重量％以上、好ましくは６重量％以上、また、通常２０重量％以下、好ましくは１５重量％以下とする。揮発分が上記範囲を下回ると揮発分が多いため、大気中で安全に粉砕を行ない難くなる一方で、上限を上回ると熱処理Ａ時に黒鉛結晶前駆体の一部又は全部が溶融せず、黒鉛質（Ｄ）と熱処理黒鉛結晶前駆体の複合化した粒子（黒鉛複合体粉末（Ａ））を得難い。なお、揮発分の測定方法としては、例えばＪＩＳ  Ｍ８８１２に規定された方法を用いることができる。
【０１１２】
＜熱処理黒鉛結晶前駆体の軟化点＞
ピッチ熱処理によって得られる黒鉛結晶前駆体の軟化点は、特に制限されないが、通常２５０℃以上、好ましくは３００℃以上、更に好ましくは３７０℃以上、また、通常４７０℃以下、好ましくは４５０℃以下、更に好ましくは４３０℃以下の範囲とする。下限を下回ると、熱処理後の黒鉛結晶前駆体の炭素化収率が低く、黒鉛質（Ｄ）との均一な混合物を得難く、上限を上回ると、熱処理Ａ時に黒鉛結晶前駆体の一部又は全部が溶融せず、黒鉛質（Ｄ）と熱処理黒鉛結晶前駆体の複合化した粒子（黒鉛複合体粉末（Ａ））を得難い。軟化点としては、錠剤成型器で１ｍｍ厚さに成型した試料について、熱機械分析装置（例えば、ブルカー・エイエックス株式会社製ＴＭＡ４０００）を用いて、窒素流通下、昇温速度１０℃／分、針先形状１ｍｍφ、加重２０ｇｆの条件で、ペネトレーション法により測定した値を用いることができる。
【０１１３】
＜熱処理黒鉛結晶前駆体の粉砕＞
次に、ピッチ熱処理によって得られた黒鉛結晶前駆体を粉砕する。熱処理により大きな単位で同一方向に並びかけている黒鉛結晶前駆体の結晶を微細化するため、及び／又は、黒鉛質（Ｄ）と熱処理黒鉛結晶前駆体との混合、複合化を均一にするためである。
【０１１４】
ピッチ熱処理によって得られる黒鉛結晶前駆体の粉砕は、特に制限されないが、粉砕後の黒鉛結晶前駆体の粒度が、通常１μｍ以上、好ましくは５μｍ以上、また、通常１０ｍｍ以下、好ましくは５ｍｍ以下、中でも好ましくは５００μｍ以下、更に好ましくは２００μｍ以下、特に好ましくは５０μｍ以下となるように行なう。前記粒度が１μｍ未満では、粉砕中若しくは粉砕後に熱処理した黒鉛結晶前駆体の表面が空気と触れることで酸化し、黒鉛化過程での結晶性の向上を阻害し、黒鉛化後の放電容量の低下を招く虞がある。一方、前記粒度が１０ｍｍを超えると、粉砕による微細化効果が薄れ結晶が配向し易くなり、黒鉛質（Ｅ）及び／又は人造黒鉛粉末（Ｂ）が配向し易くなり、黒鉛複合体混合粉末（Ｃ）を用いた電極の活物質配向比が低くなり、電池充電時の電極膨張を抑制し難くなる。及び／又は、黒鉛質（Ｄ）と熱処理黒鉛結晶前駆体の粒径差が大きくなる為に、均一な混合がし難く、複合化が不均一になり易い。
【０１１５】
粉砕に用いる装置に特に制限はないが、例えば、粗粉砕機としてはせん断式ミル、ジョークラッシャー、衝撃式クラッシャー、コーンクラッシャー等が挙げられ、中間粉砕機としてはロールクラッシャー、ハンマーミル等が挙げられ、微粉砕機としてはボールミル、振動ミル、ピンミル、攪拌ミル、ジェットミル等が挙げられる。
【０１１６】
＜黒鉛複合体混合粉末（Ｃ）の製造方法＞
黒鉛質（Ｄ）と熱処理黒鉛結晶前駆体（黒鉛質（Ｅ）と人造黒鉛粉末（Ｂ）の原料）を所定の割合で混合、熱処理Ａ、粉砕、熱処理Ｂ（焼成、黒鉛化）することにより黒鉛複合体混合粉末（Ｃ）を作製する。
【０１１７】
＜黒鉛質（Ｄ）と熱処理黒鉛結晶前駆体との混合割合＞
熱処理Ａ前に行なう黒鉛質（Ｄ）と熱処理黒鉛結晶前駆体との混合割合は、特に制限されないが、混合物に対する黒鉛質（Ｄ）の割合が、通常２０重量％以上、好ましくは３０重量％以上、更に好ましくは４０重量％以上、また、通常８０重量％以下、好ましくは７０重量％以下となるように行なう。下限を下回ると、黒鉛複合体混合粉末（Ｃ）中の黒鉛質（Ｅ）及び／又は人造黒鉛粉末（Ｂ）の割合が増える為、電極にした時に充填密度が上がり難く、過大なプレス荷重を必要とし黒鉛質（Ｄ）を複合化した効果が得られ難い。上限を上回ると、黒鉛複合体粉末（Ａ）中の黒鉛質（Ｄ）表面の露出が増し、黒鉛複合体混合粉末（Ｃ）の比表面積が大きくなる可能性があり、粉体物性上好ましくない。
【０１１８】
＜混合＞
黒鉛質（Ｄ）と、所定粒度に調整した熱処理黒鉛結晶前駆体を混合する際に、用いる装置に特に制限はないが、例えば、Ｖ型混合機、Ｗ型混合機、容器可変型混合機、混練機、ドラムミキサー、せん断ミキサー等が挙げられる。
【０１１９】
＜熱処理Ａ＞
次に、黒鉛質（Ｄ）と熱処理黒鉛結晶前駆体の混合物に熱処理Ａを施す。粉砕した熱処理黒鉛結晶前駆体を再溶融又は融着することにより、黒鉛質（Ｄ）と微細化した熱処理黒鉛結晶前駆体粒子が無配向状態で接触したまま固定化するためである。これにより、黒鉛質（Ｄ）と熱処理黒鉛結晶前駆体の混合物は、単なる粒子の混合物ではなく、より均一な複合化した混合物（以下適宜、「黒鉛複合混合物」という）とすることができる。
【０１２０】
熱処理Ａの温度条件は、特に制限されないが、通常３００℃以上、好ましくは４００℃以上、更に好ましくは４５０℃以上、また、通常６５０℃以下、好ましくは６００℃以下である。熱処理Ａの温度が前記範囲を下回ると、熱処理Ａの後の材料中に揮発分が多く残存する為、焼成、若しくは黒鉛化工程時に粉体同志の融着を起こす可能性があり、再粉砕が必要となり好ましくない。一方、前記範囲を上回ると、再溶融した成分が粉砕時に針状に割れ、タップ密度の低下を招く可能性があり好ましくない。
【０１２１】
熱処理Ａを行なう時間は、特に制限されないが、通常５分以上、好ましくは２０分以上、また、通常３時間以下、好ましくは２時間である。熱処理Ａを行なう時間が前記範囲を下回ると揮発分が不均一になり、焼成もしくは黒鉛化処理時に融着の原因となり好ましくなく、上回ると生産性が悪く、処理費用も高くなる為やはり好ましくない。
【０１２２】
熱処理Ａは、窒素ガス等の不活性ガス雰囲気下、又は、粉砕により微細化した熱処理黒鉛結晶前駆体から発生する揮発分雰囲気下で行なう。
熱処理Ａに用いる装置に特に制限はないが、例えば、シャトル炉、トンネル炉、電気炉などを用いることができる。
【０１２３】
＜熱処理黒鉛結晶前駆体の粉砕及び熱処理Ａの代替処理＞
ところで、上記の粉砕及び熱処理Ａの代替処理として、熱処理黒鉛結晶前駆体の組織を微細化、無配向化することが可能な処理、例えば、熱処理した黒鉛結晶前駆体が溶融若しくは軟化する様な温度領域で機械的エネルギーを付与する処理を行ないながら、黒鉛質（Ｄ）と混合、熱処理を行なうことも可能である。
【０１２４】
この代替処理としての熱処理は、特に制限されないが、通常２００℃以上、好ましくは２５０℃以上、また、通常４５０℃以下、好ましくは４００℃以下で行なう。温度条件が前記範囲を下回ると代替処理中の黒鉛結晶前駆体の溶融、軟化が不十分であり、黒鉛質（Ｄ）との複合化がし難くなる。また、上回ると熱処理が急速に進み易く、粉砕時に人造黒鉛粉末（Ｂ）等の粒子が針状に割れ、タップ密度の低下を招き易い。
【０１２５】
また、その処理時間は、特に制限されないが、通常３０分以上、好ましくは１時間以上、また、通常２４時間以下、好ましくは１０時間以下で行なう。処理時間が前記範囲を下回ると代替処理をした黒鉛結晶前駆体が不均一となり、製造上好ましくない。また、上回ると生産性が悪く、処理費用が高くなり好ましくない。
【０１２６】
この代替処理は、通常、窒素ガス等の不活性雰囲気下、又は空気等の酸化性雰囲気下で行なう。但し、酸化性雰囲気で処理する場合は、黒鉛化後に高結晶性を得ることが難しくなる虞があるので、酸素による不融化が進み過ぎない様にする必要がある。具体的には、代替処理後の黒鉛結晶前駆体中の酸素量が、通常８重量％以下、好ましくは５重量％以下となるようにする。
また、代替処理に用いる装置としては特に制限はないが、例えば、ミキサー、ニーダー等を用いることができる。
【０１２７】
＜粉砕＞
次に、熱処理Ａを行なった黒鉛複合混合物を粉砕する。熱処理Ａにより黒鉛質（Ｄ）と複合化され組織が微細化、無配向化した状態で溶融又は融着した黒鉛複合混合物の塊を、粉砕により目的の粒子径にするためである。
【０１２８】
粉砕後の黒鉛複合混合物の粒度は、特に制限されないが、通常６μｍ以上、好ましくは９μｍ以上、また、通常６５μｍ以下、好ましくは３５μｍ以下とする。粒度が前記範囲を下回ると、黒鉛複合体負極材料Ｃとしてタップ密度が小さくなってしまうため、電極とした場合に活物質の充填密度が上がり難く、高容量の電池を得難い。一方、前記範囲を上回ると、黒鉛複合体負極材料Ｃとして塗布により電極を作製するときに塗工むらが生じ易く好ましくない。
【０１２９】
粉砕に用いる装置について特に制限はないが、例えば、粗粉砕機としてはジョークラッシャー、衝撃式クラッシャー、コーンクラッシャー等が挙げられ、中間粉砕機としてはロールクラッシャー、ハンマーミル等が挙げられ、微粉砕機としてはボールミル、振動ミル、ピンミル、攪拌ミル、ジェットミル等が挙げられる。
【０１３０】
＜熱処理Ｂ：焼成＞
熱処理Ｂは、焼成及び黒鉛化のことを言う。以下、焼成から説明する。但し、焼成は、省略することも可能である。
粉砕により粉砕された黒鉛複合混合物を焼成する。黒鉛化時の黒鉛複合混合物の融着を抑制するべく、焼成により黒鉛複合混合物の揮発分を除去するためである。
【０１３１】
焼成を行なう際の温度条件は、特に制限されないが、通常６００℃以上、好ましくは１０００℃以上、また、通常２４００℃以下、好ましくは１３００℃以下である。温度条件が前記範囲を下回ると、黒鉛化時に黒鉛複合混合物が粉体の融着を起こし易く好ましくない。一方、前記範囲を上回ると、焼成設備に費用が掛かるため好ましくない。
焼成を行なう時に、温度条件を上記範囲に保持する保持時間は特に制限されないが、通常３０分以上、７２時間以下である。
【０１３２】
焼成は、窒素ガス等の不活性ガス雰囲気下、又は、再粉砕した黒鉛複合混合物から発生するガスによる非酸化性雰囲気下で行なう。また、製造工程の簡略化のため、焼成工程を組み込まずに、直接黒鉛化を行なうことも可能である。
焼成に用いる装置としては特に制限はないが、例えば、シャトル炉、トンネル炉、電気炉、リードハンマー炉、ロータリーキルン等を用いることができる。
【０１３３】
＜熱処理Ｂ：黒鉛化＞
次に、焼成を行なった黒鉛複合混合物に黒鉛化を施す。電池評価での放電容量を大きくするために、結晶性を向上させるためである。黒鉛化により、黒鉛複合体混合粉末（Ｃ）（本発明の負極材料（Ｉ））を得ることができる。
【０１３４】
黒鉛化を行なう際の温度条件は、特に制限されないが、通常２８００℃以上、好ましくは３０００℃以上、また、通常３２００℃以下、好ましくは３１００℃以下である。前記範囲を上回ると、電池の可逆容量が小さくなる虞があり、高容量な電池を作り難い。また、前記範囲を上回ると、黒鉛の昇華量が多くなり易く好ましくない。
【０１３５】
黒鉛化を行なう際の保持時間は特に制限されないが、通常０分より長時間であり、２４時間以下である。
黒鉛化は、アルゴンガス等の不活性ガス雰囲気下、又は、焼成した黒鉛複合混合物から発生するガスによる非酸化性雰囲気下で行なう。
【０１３６】
黒鉛化に使用する装置としては特に制限はないが、例えば、直接通電炉、アチソン炉、間接通電式として抵抗加熱炉、誘導加熱炉等が挙げられる。
なお、黒鉛化処理時、若しくはそれ以前の工程、即ち、熱処理から焼成までの工程で、材料（黒鉛質（Ｄ）、ピッチ原料又は黒鉛結晶前駆体）の中若しくは表面にＳｉ、Ｂ等の黒鉛化触媒を添加しても構わない。
【０１３７】
〔製造方法２〕
次に製造方法２について説明する。
【０１３８】
＜黒鉛複合体粉末（Ａ）の製造方法＞
上述のピッチ原料と黒鉛質（Ｄ）を、任意の割合で混合し、熱処理Ｂを実施して黒鉛複合体粉末（Ａ）を作製する。
【０１３９】
＜人造黒鉛粉末（Ｂ）の製造方法＞
ピッチ原料を、製造方法１と同様にピッチ熱処理して黒鉛結晶前駆体を得る。この黒鉛結晶前駆体は、上述の中粉砕機、微粉砕工程を施して粉末としても良い。
さらに、この黒鉛結晶前駆体を粉砕、熱処理Ａ、Ｂを施すことにより、人造黒鉛粉末（Ｂ）を作製する。但し、粉砕及び、熱処理は、任意の順番で行なうことができ、熱処理Ａは省略しても良い。
【０１４０】
＜混合＞
この黒鉛複合体粉末（Ａ）と人造黒鉛粉末（Ｂ）を製造方法１の「混合」で用いた任意の装置を使用して混合する。
黒鉛複合体粉末（Ａ）と人造黒鉛粉末（Ｂ）の比率は、黒鉛複合体粉末（Ａ）と人造黒鉛粉末（Ｂ）の合計量に対する人造黒鉛粉末（Ｂ）の重量比の値で、通常２重量％以上、好ましくは１０重量％以上、より好ましくは１４重量％以上、また、通常６５重量％以下、好ましくは５０重量％以下、より好ましくは４５重量％以下の範囲である。この範囲を下回ると、人造黒鉛粉末（Ｂ）の割合が増える為、電極にした時に充填密度が上がり難く、過大なプレス荷重を必要とし人造黒鉛粉末（Ｂ）を混合した利点が得られ難い。一方、この範囲を上回ると、黒鉛複合体粉末（Ａ）の割合が多過ぎる為、電極塗布性を損なう可能性がある。
【０１４１】
＜その他の処理＞
その他、発明の効果が妨げられない限りにおいて、上記の各処理に加え、分級処理等の各種の処理を行なうことができる。分級処理は、黒鉛化処理後の粒度を目的の粒径にするべく、粗粉や微粉を除去するためのものである。
【０１４２】
分級処理に用いる装置としては特に制限はないが、例えば、乾式篩い分けの場合：回転式篩い、動揺式篩い、旋動式篩い、振動式篩い、乾式気流式分級の場合：重力式分級機、慣性力式分級機、遠心力式分級機（クラシファイア、サイクロン等）、湿式篩い分け、機械的湿式分級機、水力分級機、沈降分級機、遠心式湿式分級機等を用いることができる。
分級処理は、熱処理Ａ後の粉砕のすぐ後に続けて行なうこともできるし、その他のタイミング、例えば、粉砕後の焼成の後、あるいは黒鉛化の後に行なってもよい。更には、分級処理自体を省略することも可能である。但し、黒鉛複合体混合粉末（Ｃ）のＢＥＴ比表面積を低下させる点、及び、生産性の点からは、熱処理Ａ後の粉砕のすぐ後に続けて分級処理を行なうことが好ましい。
【０１４３】
〔黒鉛複合体混合粉末（Ｃ）の製造後の処理〕
上述の手順で製造した黒鉛複合体混合粉末（Ｃ）に対して、更に、負極材料のＢＥＴ比表面積の制御、電極プレス性の向上、放電容量の向上、安価化等の目的で、別に製造した人造黒鉛粉末又は天然黒鉛粉末を加えて混合しても良い。人造黒鉛粉末を加える場合、これは黒鉛複合体混合粉末（Ｃ）の成分である人造黒鉛粉末（Ｂ）の一部と捉えることができる。一方、天然黒鉛粉末を加える場合、これは上述の天然黒鉛粉末（Ｇ）として機能し、混合粉末全体では、上述の黒鉛複合体混合粉末（Ｆ）として機能することになる。
【０１４４】
［３．リチウム二次電池用負極］
本発明の負極材料を活物質として含有する活物質層を集電体上に形成することにより、リチウム二次電池用負極を作製することができる。
【０１４５】
負極の製造は、常法にしたがって製造すればよい。例えば、負極活物質に、結着剤、増粘剤、導電材、溶媒等を加えてスラリー状とし、集電体に塗布し、乾燥した後にプレスして高密度化する方法が挙げられる。また、本発明の負極材料に加えて、他の活物質を併用して用いることもできる。
【０１４６】
負極層の密度は、通常１．４５ｇ／ｃｍ3以上、好ましくは１．５５ｇ／ｃｍ3以上、より好ましくは１．６ｇ／ｃｍ3以上とすると、電池の容量が増加するので好ましい。なお、負極層とは集電体上の活物質、結着剤、導電剤などよりなる層をいい、その密度とは電池に組立てる時点での密度をいう。
【０１４７】
結着剤としては、電極製造時に使用する溶媒や電解液に対して安定な材料であれば、任意のものを使用することができる。例えば、ポリフッ化ビニリデン、ポリテトラフルオロエチレン、ポリエチレン、ポリプロピレン、スチレンブタジエンゴム、イソプレンゴム、ブタジエンゴム、エチレン−アクリル酸共重合体及びエチレン−メタクリル酸共重合体等が挙げられる。なお、これらは１種を単独で用いてもよく、２種以上を任意の組み合わせ及び比率で併用しても良い。
【０１４８】
増粘剤としては公知のものを任意に選択して用いることができるが、例えば、カルボキシルメチルセルロース、メチルセルロース、ヒドロキシメチルセルロース、エチルセルロース、ポリビニルアルコ−ル、酸化スターチ、リン酸化スターチ及びガゼイン等が挙げられる。なお、これらは１種を単独で用いてもよく、２種以上を任意の組み合わせ及び比率で併用しても良い。
【０１４９】
導電材としては、銅又はニッケル等の金属材料；グラファイト又はカーボンブラック等の炭素材料などが挙げられる。なお、これらは１種を単独で用いてもよく、２種以上を任意の組み合わせ及び比率で併用しても良い。
【０１５０】
負極用集電体の材質としては、銅、ニッケル又はステンレス等が挙げられる。これらのうち、薄膜に加工し易いという点及びコストの点から銅箔が好ましい。なお、これらは１種を単独で用いてもよく、２種以上を任意の組み合わせ及び比率で併用しても良い。
【０１５１】
［４．リチウム二次電池］
本発明の負極材料は、電池の電極の材料として有用である。特に、リチウムイオンを吸蔵・放出可能な正極及び負極、並びに電解液を備えたリチウム二次電池などの非水系二次電池において、上述した本発明の負極材料を負極に用いることは、極めて有用である。例えば、本発明の負極材料を使用して負極を作製し、通常使用されるリチウム二次電池用の金属カルコゲナイド系正極及びカーボネート系溶媒を主体とする有機電解液を組み合わせて構成した非水系二次電池は、容量が大きく、初期サイクルに認められる不可逆容量が小さく、急速充放電容量が高く、またサイクル特性が優れ、高温下での放置における電池の保存性及び信頼性も高く、高効率放電特性及び低温における放電特性に極めて優れたものである。
【０１５２】
このようなリチウム二次電池を構成する正極、電解液等の電池構成上必要な部材の選択については特に制限されない。以下において、本発明の負極材料を用いたリチウム二次電池を構成する部材の材料等を例示するが、使用し得る材料はこれらの具体例に限定されるものではない。
【０１５３】
正極には、例えば、リチウムコバルト酸化物、リチウムニッケル酸化物、リチウムマンガン酸化物等のリチウム遷移金属複合酸化物材料；二酸化マンガン等の遷移金属酸化物材料；フッ化黒鉛等の炭素質材料などのリチウムを吸蔵・放出可能な材料を使用することができる。具体的には、ＬｉＦｅＯ2、ＬｉＣｏＯ2、ＬｉＮｉＯ2、ＬｉＭｎ2Ｏ4及びこれらの非定比化合物、ＭｎＯ2、ＴｉＳ2、ＦｅＳ2、Ｎｂ3Ｓ4、Ｍｏ3Ｓ4、ＣｏＳ2、Ｖ2Ｏ5、Ｐ2Ｏ5、ＣｒＯ3、Ｖ3Ｏ3、ＴｅＯ2、ＧｅＯ2等を用いることができる。正極の製造方法は特に制限されず、上記の電極の製造方法と同様の方法により製造することができる。
【０１５４】
正極集電体には、例えば、電解液中での陽極酸化によって表面に不動態皮膜を形成する弁金属又はその合金を用いるのが好ましい。弁金属としては、短周期型周期表における第IIIｂ族、第IVａ族、第Ｖａ族に属する金属及びこれらの合金を例示することができる。具体的には、Ａｌ、Ｔｉ、Ｚｒ、Ｈｆ、Ｎｂ、Ｔａ及びこれらの金属を含む合金などを例示することができ、Ａｌ、Ｔｉ、Ｔａ及びこれらの金属を含む合金を好ましく使用することができる。特にＡｌ及びその合金は軽量であるためエネルギー密度が高くて望ましい。
【０１５５】
電解質としては、電解液や固体電解質など、任意の電解質を用いることができる。なおここで電解質とはイオン導電体全てのことをいい、電解液及び固体電解質は共に電解質に含まれるものとする。
【０１５６】
電解液としては、例えば、非水系溶媒に溶質を溶解したものを用いることができる。溶質としては、アルカリ金属塩や４級アンモニウム塩などを用いることができる。具体的には、ＬｉＣｌＯ4、ＬｉＰＦ6、ＬｉＢＦ4、ＬｉＣＦ3ＳＯ3、ＬｉＮ（ＣＦ3ＳＯ2）2、ＬｉＮ（ＣＦ3ＣＦ2ＳＯ2）2、ＬｉＮ（ＣＦ3ＳＯ2）（Ｃ4Ｆ9ＳＯ2）、ＬｉＣ（ＣＦ3ＳＯ2）3からなる群から選択される１以上の化合物を用いるのが好ましい。
【０１５７】
非水系溶媒としては、例えば、エチレンカーボネート、プロピレンカーボネート、ブチレンカーボネート、ビニレンカーボネート等の環状カーボネート、γ−ブチロラクトンなどの環状エステル化合物；１，２−ジメトキシエタン等の鎖状エーテル；クラウンエーテル、２−メチルテトラヒドロフラン、１，２−ジメチルテトラヒドロフラン、１，３−ジオキソラン、テトラヒドロフラン等の環状エーテル；ジエチルカーボネート、エチルメチルカーボネート、ジメチルカーボネート等の鎖状カーボネートなどを用いることができる。溶質及び溶媒はそれぞれ１種類を選択して使用してもよいし、２種以上を混合して使用してもよい。これらの中でも非水系溶媒が、環状カーボネートと鎖状カーボネートを含有するものが好ましい。
【０１５８】
また、非水系電解液は、電解液中に有機高分子化合物を含ませ、ゲル状又は、ゴム状、或いは固体シート状の固体電解質としてもよい。有機高分子化合物の具体例としては、ポリエチレンオキシド、ポリプロピレンオキシド等のポリエーテル系高分子化合物；ポリエーテル系高分子化合物の架橋体高分子；ポリビニルアルコール、ポリビニルブチラールなどのビニルアルコール系高分子化合物；ビニルアルコール系高分子化合物の不溶化物；ポリエピクロルヒドリン；ポリフォスファゼン；ポリシロキサン；ポリビニルピロリドン、ポリビニリデンカーボネート、ポリアクリロニトリルなどのビニル系高分子化合物；ポリ（ω−メトキシオリゴオキシエチレンメタクリレート）、ポリ（ω−メトキシオリゴオキシエチレンメタクリレート−ｃｏ−メチルメタクリレート）等のポリマー共重合体などが挙げられる。
【０１５９】
セパレータの材質や形状は特に制限されない。セパレータは正極と負極が物理的に接触しないように分離するものであり、イオン透過性が高く、電気抵抗が低いものであるのが好ましい。セパレータは電解液に対して安定で保液性が優れた材料の中から選択するのが好ましい。具体例としては、ポリエチレン、ポリプロピレン等のポリオレフィンを原料とする多孔性シート又は不織布を用いて、上記電解液を含浸させることができる。
【０１６０】
電解液、負極及び正極を少なくとも有するリチウム二次電池を製造する方法は、特に限定されず通常採用されている方法の中から適宜選択することができる。
リチウム二次電池には、電解液、負極、正極の他に、必要に応じて、外缶、セパレータ、ガスケット、封口板、セルケースなどを用いることもできる。
【０１６１】
リチウム二次電池の製造方法の例を挙げると、外缶上に負極を乗せ、その上に電解液とセパレータを設け、さらに負極と対向するように正極を乗せて、ガスケット、封口板と共にかしめて電池にすることができる。
【０１６２】
電池の形状は特に制限されず、例えば、シート電極及びセパレータをスパイラル状にしたシリンダータイプ、ペレット電極及びセパレータを組み合わせたインサイドアウト構造のシリンダータイプ、ペレット電極及びセパレータを積層したコインタイプ等にすることができる。
【０１６３】
［本発明の負極材料が優れた電池性能を示す活物質となる推定理由］
本発明の負極材料を負極活物質として、高い電極密度で使用した場合に、放電容量が高く、充放電効率が高く、負荷特性に優れ、且つ、充電時の電極膨張が小さい電池が得られる理由は、必ずしも明らかではないが、次のように推定される。
【０１６４】
本発明の負極材料（Ｉ）、即ち黒鉛複合体混合粉末（Ｃ）は、結晶性が高く、上記の規定範囲のアスペクト比を有する黒鉛質（Ｄ）を有することで、放電容量が高く、負荷特性に優れる。また、この黒鉛質（Ｄ）と配向性の異なる黒鉛質（Ｅ）を有することで、比表面積の増加が抑制され、充放電効率が高い。更に、これらの黒鉛質（Ｄ）と黒鉛質（Ｅ）とが複合化していることで、活物質配向比が高く膨張が小さくなる。
【０１６５】
また、本発明の負極材料（II）、即ち黒鉛複合体混合粉末（Ｆ）は、上述の黒鉛複合体混合粉末（Ｃ）に加えて、更に天然黒鉛粉末（Ｇ）が共存していることで、粉体物性のより精密な制御が可能となり、負荷特性やサイクル寿命に優れるため好ましい。
【０１６６】
ここで、特に特許文献３に記載の技術との比較で、本発明の利点を考察する。
特許文献３に記載の複合質黒鉛材料では、外表面の黒鉛質層（Ｃ）が黒鉛質被覆材（Ｂ）と一体化しているが故に、外表面の黒鉛質層（Ｃ）の厚さをコントロールすることが困難であり、安定した電池特性を発揮し難いという課題があった。また、球状の緻密な硬い材料のみで構成されているが故に、電極中の負極材の充填率を上げ難く、更に高い電極密度にすることが困難であるという課題があった。加えて、工業的生産の観点からは、製造工程が煩雑でコストが高いという課題があった。また、低結晶性の表層（Ｃ）が芯材から剥離することなく被覆しており、ＢＥＴ比表面積は１ｍ2／ｇ以下が好ましい旨が記載されているが、ＢＥＴ比表面積が小さくなることにより充電時のリチウムの受け入れが悪化し、充電容量が低下するという点で不十分であった。
【０１６７】
それに対して、本発明は球状、楕円状、塊状の黒鉛複合体粉末（Ａ）に、人造黒鉛粉末（Ｂ）が存在することで、電極中の負極材の充填率を上げ易く更に高い電極密度にすることが可能であり、且つ、ＢＥＴ比表面積の高い黒鉛複合体粉末（Ａ）と、ＢＥＴ比表面積の低い人造黒鉛粉末（Ｂ）の組み合わせを変えることで、ＢＥＴ比表面積の制御が可能となる。
【実施例】
【０１６８】
以下に本発明の実施例について説明するが、本発明は以下の実施例によってなんら限定されるものではなく、その要旨を逸脱しない範囲において、任意に変更を加えて実施することが可能である。
【０１６９】
［実施例１］
キノリン不溶分が０．０５重量％以下のコールタールピッチを、反応炉にて４６０℃で１０時間熱処理し、軟化点３８５℃の、溶融性のある塊状の熱処理黒鉛結晶前駆体を得た。なお、軟化点の値は、前記記載の手法にて測定した値を用いた。
得られた塊状の熱処理黒鉛結晶前駆体を、中間粉砕機（セイシン企業社製オリエントミル）を用いて粉砕し、更に微粉砕機（マツボー社製ターボミル）を用いて微粉砕して、メジアン径１７μｍの微細化した黒鉛結晶前駆体粉末を得た。なお、メジアン径の値は、前記記載の手法にて測定した値を用いた。
【０１７０】
上記の微細化黒鉛結晶前駆体粉末に、メジアン径１７μｍ、アスペクト比１．９、タップ密度１．０ｇ／ｃｍ3の天然黒鉛を、微細化黒鉛結晶前駆体粉末及び天然黒鉛の全重量に対して５０重量％混合し、黒鉛質（Ｄ）と熱処理黒鉛結晶前駆体との混合粉末を得た。なお、アスペクト比の値は、前記記載の手法にて測定した値を用いた。
【０１７１】
この熱処理黒鉛結晶前駆体の混合粉末を金属製の容器に詰め、箱形の電気炉で窒素ガス流通下、５４０℃で２時間、熱処理Ａを行なった。熱処理Ａ中に、微細化した黒鉛結晶前駆体粉末は溶融し、天然黒鉛と均一に複合化した熱処理黒鉛結晶前駆体の混合物の塊となった。
この固化した熱処理黒鉛結晶前駆体混合物の塊を粗砕機（吉田製作所製ロールジョークラッシャー）で粉砕、更に微粉砕機（マツボー社製ターボミル）を用いて微粉砕し、メジアン径１８．５μｍの粉末を得た。
【０１７２】
得られた粉末を容器に入れ、電気炉にて窒素雰囲気下、１０００℃で１時間焼成した。焼成後は粉末のままの形態であり、溶融、融着は殆ど見られなかった。
更に、焼成した粉末を黒鉛坩堝に移し替え、直接通電炉を用いて不活性雰囲気下で３０００℃で５時間かけて黒鉛化し、黒鉛複合体混合粉末（Ｃ）（実施例１の負極材料）を得た。
【０１７３】
得られた実施例１の負極材料の物性を測定したところ、メジアン径１７．５μｍ、タップ密度１．２ｇ／ｃｍ3、ＢＥＴ比表面積２．３ｍ2／ｇであった。
【０１７４】
また、前記記載の手順に従い、偏光顕微鏡を用いて黒鉛複合体混合粉末（Ｃ）の断面写真を撮影し、配向性の異なる黒鉛複合体粉末（Ａ）を選別することにより、実施例１の負極材料中の黒鉛複合体粉末（Ａ）を特定した。その結果、実施例１の負極材料（黒鉛複合体混合粉末（Ｃ））に含まれる黒鉛複合体粉末（Ａ）の割合は５５重量％、人造黒鉛粉末（Ｂ）の割合は４５重量％であった。
【０１７５】
更に、黒鉛複合体粉末（Ａ）及び人造黒鉛粉末（Ｂ）の各々の物性を測定したところ、黒鉛複合体粉末（Ａ）は、メジアン径１９．５μｍ、アスペクト比１．２であった。また、人造黒鉛粉末（Ｂ）は、メジアン径８．５μｍであった。
【０１７６】
また、実施例１の負極材料の結晶性をＸ線回折法にて測定したところ、ｄ002＝０．３３５７ｎｍ、Ｌｃ004＞１０００Å（１００ｎｍ）であった。
【０１７７】
更に、実施例１の負極材料を用いて、下記の方法に従って電極密度１．６３±０．０５ｇ／ｃｍ3の電極を作製し、電極の活物質配向比を求めたところ、０．１７であった。
【０１７８】
また、実施例１の負極材料を用いて、下記の方法に従ってリチウム二次電池を作製し、放電容量、充放電効率、負荷特性の測定を行なった。また、同様にリチウム二次電池を作製し、充電状態で解体して電極の厚みを測定することにより、充電膨張率の測定を行なった。
実施例１の負極材料の各物性の評価結果を表１〜３に示す。
【０１７９】
＜電極作製方法＞
負極材料と、増粘剤としてＣＭＣ水溶液と、バインダ樹脂としてＳＢＲ水溶液とを、乾燥後の負極材料に対してＣＭＣ及びＳＢＲがそれぞれ１重量％になるように混合撹拌してスラリーとし、ドクターブレードを用いて銅箔上にこのスラリーを塗布した。塗布厚さは、乾燥後の電極目付（銅箔除く）が１０ｍｇ／ｃｍ2になるようにギャップを選択した。
【０１８０】
この電極を８０℃で乾燥した後、電極密度（銅箔除く）が１．７３±０．０５ｇ／ｃｍ3になるようにプレスを行なった。プレス後の電極から１２ｍｍφの電極を打ち抜き、重量より負極活物質重量（電極重量−銅箔重量−バインダ樹脂重量）を求めた。
【０１８１】
＜リチウム二次電池作成方法＞
上記の電極作製方法で作製した電極を１１０℃で真空乾燥した後、グローブボックスへ移し、アルゴン雰囲気下で、電解液としてエチレンカーボネート（ＥＣ）／ジエチルカーボネート（ＤＥＣ）＝１／１の混合液を溶媒とした１Ｍ−ＬｉＰＦ6電解液と、セパレータとしてポリエチレンセパレータと、対極としてリチウム金属対極とを用い、コイン電池（リチウム二次電池）を作製した。
【０１８２】
＜放電容量の測定方法＞
０．２ｍＡ／ｃｍ2の電流密度でリチウム対極に対して５ｍＶまで充電し、更に、５ｍＶの一定電圧で電流値が０．０２ｍＡになるまで充電し、負極中にリチウムをドープした後、０．４ｍＡ／ｃｍ2の電流密度でリチウム対極に対して１．５Ｖまで放電を行なう充放電サイクルを３サイクル繰り返し、３サイクル目の放電値を放電容量として測定した。
【０１８３】
＜充放電効率の計算方法＞
以下に従って計算した。
・電極密度１．７３±０．０５ｇ／ｃｍ3
・充放電効率（％）＝｛初回放電容量（ｍＡｈ／ｇ）／初回充電容量（ｍＡｈ／ｇ）｝×１００
【０１８４】
＜充電膨張率の測定方法＞
放電容量の測定において３サイクル充放電後、４サイクル目の充電終止条件を３００ｍＡｈ／ｇの定容量充電で行なった。充電状態のコイン電池をアルゴングローブボックス中で短絡させないように解体し、電極を取り出して、充電時の電極の厚み（銅箔除く）を測定した。電池作製前のプレス電極の厚み（銅箔除く）を基準として、次式に基づいて充電膨張率を求めた。
｛（充電電極厚み−プレス電極厚み）／プレス電極厚み｝×１００＝充電膨張率（％）
【０１８５】
＜負荷特性の計算方法＞
・電極密度１．７３±０．０５ｇ／ｃｍ3
・２Ｃ放電容量（ｍＡｈ／ｇ）：７．０ｍＡ／ｃｍ2の電流密度で放電した時の放電容量
・０．２Ｃ放電容量（ｍＡｈ／ｇ）：０．７ｍＡ／ｃｍ2の電流密度で放電した時の放電
容量
・負荷特性（％）＝｛２Ｃ放電容量（ｍＡｈ／ｇ）／０．２Ｃ放電容量（ｍＡｈ／ｇ）｝×１００
【０１８６】
［実施例２］
実施例１と同様の手順で得られた塊状の黒鉛結晶前駆体混合物を、粗砕機（吉田製作所製ロールジョークラッシャー）で粉砕後、粉砕機（ダルトン社製ハンマーミル）を用いて粉砕し、目開き４５μｍの篩を使用して篩った、篩い下のメジアン径２１．０μｍの微細化した黒鉛結晶前駆体粉末を得た。その後は実施例１と同様の手順で焼成処理以降の処理を行ない、黒鉛複合体混合粉末（Ｃ）（実施例２の負極材料）を得た。
【０１８７】
得られた実施例２の負極材料の物性を、実施例１と同様にして測定したところ、メジアン径２０．０μｍ、タップ密度１．２０ｇ／ｃｍ3、ＢＥＴ比表面積１．８ｍ2／ｇであった。また、実施例１と同様にしてＸ線回折法にてその結晶性を測定したところ、ｄ002＝０．３３５７ｎｍ、Ｌｃ004＞１０００Å（１００ｎｍ）であった。
【０１８８】
また、実施例２の負極材料（黒鉛複合体混合粉末（Ｃ））中における黒鉛複合体粉末（Ａ）及び人造黒鉛粉末（Ｂ）の割合を、実施例１と同様にして測定したところ、黒鉛複合体粉末（Ａ）が６０重量％、人造黒鉛粉末（Ｂ）が４０重量％であった。更に、黒鉛複合体粉末（Ａ）及び人造黒鉛粉末（Ｂ）の各々の物性を測定したところ、黒鉛複合体粉末（Ａ）は、メジアン径２２．３μｍ、アスペクト比１．８であった。また、人造黒鉛粉末（Ｂ）は、メジアン径７．１μｍであった。
【０１８９】
実施例２の負極材料について、黒鉛化工程の後における黒鉛複合体混合粉末（Ｃ）の粒子断面のうち、黒鉛複合体粉末（Ａ）部分の偏光顕微鏡写真（倍率１５００倍）を図１（ａ）に示す。また、図１（ａ）の粒子断面における黒鉛質（Ｄ）及び黒鉛質（Ｅ）の形状を表わす模式図を図１（ｂ）に示す。但し、この写真は「異なる配向」について説明するものであり、実施例２の黒鉛複合体混合粉末（Ｃ）の粒子をこれに限定するものではない。粒子の中心側にある黒鉛質（Ｄ）に当たる部分は、同系統の色が広い領域に広がっている。一方、その外側の黒鉛質（Ｅ）に当たる部分は、様々な色の異方性単位が複数の小さな領域となっており、黒鉛質（Ｄ）とは光学的異方性組織の異方性単位のパターンが異なる。
【０１９０】
また、実施例２の負極材料を用いて、実施例１と同様の手順で電極を作製し、電極の活物質配向比を求めたところ、０．１５であった。
更に、実施例２の負極材料を用いて、実施例１と同様の手順でリチウム二次電池を作製し、放電容量、充放電効率、負荷特性及び充電膨張率の測定を行なった。
実施例２の負極材料の各物性の評価結果を表１〜３に示す。
【０１９１】
［実施例３］
実施例２の負極材料の製造方法において、微細化黒鉛結晶前駆体粉末に混合する天然黒鉛（メジアン径１７．０μｍ、アスペクト比１．９、タップ密度１．０ｇ／ｃｍ3）の量を、微細化黒鉛結晶前駆体粉末及び天然黒鉛の全重量に対して３０重量％とした以外は、実施例２と同様の手順で処理を行ない、黒鉛複合体混合粉末（Ｃ）（実施例３の負極材料）を得た。
【０１９２】
得られた実施例３の負極材料の物性を、実施例１と同様にして測定したところ、メジアン径１７．５μｍ、タップ密度１．１６ｇ／ｃｍ3、ＢＥＴ比表面積２．５ｍ2／ｇであった。また、実施例１と同様にしてＸ線回折法にてその結晶性を測定したところ、ｄ002＝０．３３５６ｎｍ、Ｌｃ004＞１０００Å（１００ｎｍ）であった。
【０１９３】
また、実施例３の負極材料（黒鉛複合体混合粉末（Ｃ））中における黒鉛複合体粉末（Ａ）及び人造黒鉛粉末（Ｂ）の割合を、実施例１と同様にして測定したところ、黒鉛複合体粉末（Ａ）が７３重量％、人造黒鉛粉末（Ｂ）が２７重量％であった。更に、黒鉛複合体粉末（Ａ）及び人造黒鉛粉末（Ｂ）の各々の物性を測定したところ、黒鉛複合体粉末（Ａ）は、メジアン径１９．５μｍ、アスペクト比１．８であった。また、人造黒鉛粉末（Ｂ）は、メジアン径５．２μｍであった。
【０１９４】
また、実施例３の負極材料を用いて、実施例１と同様の手順で電極を作製し、電極の活物質配向比を求めたところ、０．１０であった。
更に、実施例３の負極材料を用いて、実施例１と同様の手順でリチウム二次電池を作製し、放電容量、充放電効率、負荷特性及び充電膨張率の測定を行なった。
実施例３の負極材料の各物性の評価結果を表１〜３に示す。
【０１９５】
［実施例４］
実施例２の負極材料の製造方法において、微細化黒鉛結晶前駆体粉末に混合する天然黒鉛としてメジアン径２１．０μｍ、アスペクト比２．４、タップ密度０．９ｇ／ｃｍ3のものを用い、これを微細化黒鉛結晶前駆体粉末及び天然黒鉛の全重量に対して５０重量％混合した以外は、実施例２と同様の手順で処理を行ない、黒鉛複合体混合粉末（Ｃ）（実施例４の負極材料）を得た。
【０１９６】
得られた実施例４の負極材料の物性を、実施例１と同様にして測定したところ、メジアン径２２．０μｍ、タップ密度１．１０ｇ／ｃｍ3、ＢＥＴ比表面積１．７ｍ2／ｇであった。また、実施例１と同様にしてＸ線回折法にてその結晶性を測定したところ、ｄ002＝０．３３５６ｎｍ、Ｌｃ004＞１０００Å（１００ｎｍ）であった。
【０１９７】
また、実施例４の負極材料（黒鉛複合体混合粉末（Ｃ））中における黒鉛複合体粉末（Ａ）及び人造黒鉛粉末（Ｂ）の割合を、実施例１と同様にして測定したところ、黒鉛複合体粉末（Ａ）が５８重量％、人造黒鉛粉末（Ｂ）が４２重量％であった。更に、黒鉛複合体粉末（Ａ）及び人造黒鉛粉末（Ｂ）の各々の物性を測定したところ、黒鉛複合体粉末（Ａ）は、メジアン径２３．０μｍ、アスペクト比２．９であった。また、人造黒鉛粉末（Ｂ）は、メジアン径１０．２μｍであった。
【０１９８】
また、実施例４の負極材料を用いて、実施例１と同様の手順で電極を作製し、電極の活物質配向比を求めたところ、０．０８であった。
更に、実施例４の負極材料を用いて、実施例１と同様の手順でリチウム二次電池を作製し、放電容量、充放電効率、負荷特性及び充電膨張率の測定を行なった。
実施例４の負極材料の各物性の評価結果を表１〜３に示す。
【０１９９】
［実施例５］
原料ピッチとして軟化点４３０℃のものを使用した以外は、実施例２と同様の手順で処理を行ない、黒鉛複合体混合粉末（Ｃ）（実施例５の負極材料）を得た。
【０２００】
得られた実施例５の負極材料の物性を、実施例１と同様にして測定したところ、メジアン径１８．０μｍ、タップ密度１．１６ｇ／ｃｍ3、ＢＥＴ比表面積２．４ｍ2／ｇであった。また、実施例１と同様にしてＸ線回折法にてその結晶性を測定したところ、ｄ002＝０．３３５７ｎｍ、Ｌｃ004＞１０００Å（１００ｎｍ）であった。
【０２０１】
また、実施例５の負極材料（黒鉛複合体混合粉末（Ｃ））中における黒鉛複合体粉末（Ａ）及び人造黒鉛粉末（Ｂ）の割合を、実施例１と同様にして測定したところ、黒鉛複合体粉末（Ａ）が５３重量％、人造黒鉛粉末（Ｂ）が４７重量％であった。更に、黒鉛複合体粉末（Ａ）及び人造黒鉛粉末（Ｂ）の各々の物性を測定したところ、黒鉛複合体粉末（Ａ）は、メジアン径１９．８μｍ、アスペクト比１．４であった。また、人造黒鉛粉末（Ｂ）は、メジアン径７．９μｍであった。
【０２０２】
また、実施例５の負極材料を用いて、実施例１と同様の手順で電極を作製し、電極の活物質配向比を求めたところ、０．１０であった。
更に、実施例５の負極材料を用いて、実施例１と同様の手順でリチウム二次電池を作製し、放電容量、充放電効率、負荷特性及び充電膨張率の測定を行なった。
実施例５の負極材料の各物性の評価結果を表１〜３に示す。
【０２０３】
［実施例６］
実施例２の負極材料の製造方法において、塊状の熱処理黒鉛結晶前駆体の微粉砕処理を行なわず、メジアン径が６０μｍの黒鉛結晶前駆体に対して天然黒鉛を混合した以外は、実施例２と同様の手順で処理を行ない、黒鉛複合体混合粉末（Ｃ）（実施例６の負極材料）を得た。
【０２０４】
得られた実施例６の負極材料の物性を、実施例１と同様にして測定したところ、メジアン径１８．０μｍ、タップ密度１．２２ｇ／ｃｍ3、ＢＥＴ比表面積１．９ｍ2／ｇであった。また、実施例１と同様にしてＸ線回折法にてその結晶性を測定したところ、ｄ002＝０．３３５７ｎｍ、Ｌｃ004＞１０００Å（１００ｎｍ）であった。
【０２０５】
また、実施例６の負極材料（黒鉛複合体混合粉末（Ｃ））中における黒鉛複合体粉末（Ａ）及び人造黒鉛粉末（Ｂ）の割合を、実施例１と同様にして測定したところ、黒鉛複合体粉末（Ａ）が５２重量％、人造黒鉛粉末（Ｂ）が４８重量％であった。更に、黒鉛複合体粉末（Ａ）及び人造黒鉛粉末（Ｂ）の各々の物性を測定したところ、黒鉛複合体粉末（Ａ）は、メジアン径１９．３μｍ、アスペクト比２．１であった。また、人造黒鉛粉末（Ｂ）は、メジアン径７．０μｍであった。
【０２０６】
また、実施例６の負極材料を用いて、実施例１と同様の手順で電極を作製し、電極の活物質配向比を求めたところ、０．０９であった。
更に、実施例６の負極材料を用いて、実施例１と同様の手順でリチウム二次電池を作製し、放電容量、充放電効率、負荷特性及び充電膨張率の測定を行なった。
実施例６の負極材料の各物性の評価結果を表１〜３に示す。
【０２０７】
［実施例７］
実施例７は、製造方法２により、製造を行なった。
実施例１で用いた天然黒鉛（メジアン径１７．０μｍ、アスペクト比１．９、タップ密度１．０ｇ／ｃｍ3）粉末２３重量％と石油系重質油７７重量％とを混合し、１０００℃で焼成した粉末を黒鉛坩堝に入れ、直接通電炉を用いて３０００℃で５時間かけて黒鉛化し、黒鉛複合体粉末（Ａ）を得た。得られた黒鉛複合体粉末（Ａ）の物性を測定したところ、メジアン径１８．５μｍ、アスペクト比２．３、タップ密度１．１ｇ／ｃｍ3であった。
【０２０８】
さらに、実施例１と同様のキノリン不溶分が０．０５重量％以下のコールタールピッチを、反応炉にて４６０℃で１０時間熱処理し、溶融性のある塊状の熱処理黒鉛結晶前駆体（バルクメソフェーズ）を得た。得られた塊状の熱処理黒鉛結晶前駆体を、中間粉砕機（セイシン企業社製オリエントミル）を用いて粉砕し、更に微粉砕機（マツボー社製ターボミル）を用いて微粉砕した。メジアン径１７．０μｍの微細化した黒鉛結晶前駆体粉末を得た。
【０２０９】
この黒鉛結晶前駆体粉末を金属製の容器に詰め、箱形の電気炉で窒素ガス流通下、更に５４０℃で２時間再熱処理した。再熱処理中に、微細化した黒鉛結晶前駆体粉末は溶融し固化した黒鉛結晶前駆体（バルクメソフェーズ）の塊となった。
この固化した黒鉛結晶前駆体の塊を粗砕機（吉田製作所製ロールジョークラッシャー）で再粉砕、更に微粉砕機（マツボー社製ターボミル）を用いて微粉砕した後、風力式分級機（セイシン企業社製ＯＭＣ−１００）を用いて分級し、メジアン径１５．３μｍの粉末を得た。
【０２１０】
得られた粉末を容器に入れ、電気炉にて窒素雰囲気下、１０００℃で１時間焼成した。
更に、焼成した粉末を黒鉛坩堝に移し替え、直接通電炉を用いて３０００℃で５時間かけて黒鉛化し、人造黒鉛粉末（Ｂ）を得た。得られた人造黒鉛粉末（Ｂ）の物性を測定したところ、メジアン径１５．５μｍであった。
【０２１１】
以上の手順で得られた黒鉛複合体粉末（Ａ）５０重量％と人造黒鉛粉末（Ｂ）５０重量％とを混合して、黒鉛複合体混合粉末（Ｃ）（実施例７の負極材料）を得た。
【０２１２】
得られた実施例７の負極材料の物性を、実施例１と同様にして測定したところ、メジアン径１５．０μｍ、タップ密度１．１５ｇ／ｃｍ3、ＢＥＴ比表面積１．４ｍ2／ｇであった。また、実施例１と同様にしてＸ線回折法にてその結晶性を測定したところ、ｄ002＝０．３３５６ｎｍ、Ｌｃ004＞１０００Å（１００ｎｍ）であった。
【０２１３】
また、実施例７の負極材料を用いて、実施例１と同様の手順で電極を作製し、電極の活物質配向比を求めたところ、０．０７であった。
更に、実施例７の負極材料を用いて、実施例１と同様の手順でリチウム二次電池を作製し、放電容量、充放電効率、負荷特性及び充電膨張率の測定を行なった。
実施例７の負極材料の各物性の評価結果を表１〜３に示す。
【０２１４】
［実施例８］
実施例１と同様に作製した黒鉛複合体混合粉末（Ｃ）に、天然黒鉛粉末（Ｇ）（メジアン径１８．２μｍ、アスペクト比１０．１、タップ密度０．４１ｇ／ｃｍ3）を５０重量％混合した黒鉛複合体混合粉末（Ｆ）を、実施例８の負極材料として用いた。
【０２１５】
［実施例９］
実施例１と同様に作製した黒鉛複合体混合粉末（Ｃ）に、天然黒鉛粉末（Ｇ）（メジアン径１８．２μｍ、アスペクト比１０．１、タップ密度０．４１ｇ／ｃｍ3）を３０重量％混合した黒鉛複合体混合粉末（Ｆ）を、実施例９の負極材料として用いた。
【０２１６】
［実施例１０］
実施例１と同様に作製した黒鉛複合体混合粉末（Ｃ）に、天然黒鉛粉末（Ｇ）（メジアン径２３．０μｍ、アスペクト比２．３、タップ密度０．９８ｇ／ｃｍ3）を５０重量％混合した黒鉛複合体混合粉末（Ｆ）を、実施例１０の負極材料とした。
【０２１７】
実施例８、９、１０の負極材料の物性を実施例１と同様にして測定した。実施例８、９、１０の負極材料の評価結果を表１〜３に示す。なお、これらの実施例の負極材料の黒鉛質（Ｄ）、黒鉛複合体粉末（Ａ）、人造黒鉛粉末（Ｂ）、黒鉛複合体混合粉末（Ｃ）は、いずれも実施例１と同一物性である。
【０２１８】
［比較例１］
比較例１は、実施例７と同様の方法であるが、黒鉛質（Ｄ）を黒鉛質（Ｅ）で被覆せずに用いた。
実施例１で用いた天然黒鉛（メジアン径１７．０μｍ、アスペクト比１．９、タップ密度１．０ｇ／ｃｍ3）粉末を黒鉛坩堝に入れ、直接通電炉を用いて３０００℃で５時間かけて黒鉛化し、天然黒鉛由来の黒鉛粉末（Ａ’）を得た。これは、黒鉛質（Ｅ）に被覆されていない黒鉛質（Ｄ）の粉末に相当する。得られた黒鉛粉末（Ａ’）のメジアン径は１６．８μｍであった。
【０２１９】
さらに、以下の手順で人造黒鉛粉末（Ｂ）を得た。
実施例１と同様のキノリン不溶分が０．０５重量％以下のコールタールピッチを、反応炉にて４６０℃で１０時間熱処理し、溶融性のある塊状の熱処理黒鉛結晶前駆体（バルクメソフェーズ）を得た。得られた塊状の熱処理黒鉛結晶前駆体を、中間粉砕機（セイシン企業社製オリエントミル）を用いて粉砕し、更に微粉砕機（マツボー社製ターボミル）を用いて微粉砕した。メジアン径１７μｍの微細化した黒鉛結晶前駆体粉末を得た。この黒鉛結晶前駆体粉末を金属製の容器に詰め、箱形の電気炉で窒素ガス流通下、更に５４０℃で２時間再熱処理した。再熱処理中に、微細化した黒鉛結晶前駆体粉末は溶融し固化した黒鉛結晶前駆体（バルクメソフェーズ）の塊となった。この固化した黒鉛結晶前駆体の塊を粗砕機（吉田製作所製ロールジョークラッシャー）で再粉砕、更に微粉砕機（マツボー社製ターボミル）を用いて微粉砕した後、風力式分級機（セイシン企業社製ＯＭＣ−１００）を用いて分級し、メジアン径１３．５μｍの粉末を得た。得られた粉末を容器に入れ、電気炉にて窒素雰囲気下、１０００℃で１時間焼成した。焼成後は粉末のままの形態であり、溶融、融着は殆ど見られなかった。更に、焼成した粉末を黒鉛坩堝に移し替え、直接通電炉を用いて３０００℃で５時間かけて黒鉛化し、人造黒鉛粉末（Ｂ）を得た。この粉末のメジアン径は１２．０μｍであった。
【０２２０】
以上の手順で得られた黒鉛粉末（Ａ’）５０重量％と人造黒鉛粉末（Ｂ）５０重量％とを混合して、黒鉛複合体混合粉末（Ｃ）（比較例１の負極材料）を得た。
【０２２１】
得られた比較例１の負極材料の物性を実施例１と同様にして測定したところ、メジアン径１６．０μｍ、タップ密度１．２０ｇ／ｃｍ3、ＢＥＴ比表面積２．１ｍ2／ｇであった。また、実施例１と同様にしてＸ線回折法にてその結晶性を測定したところ、ｄ002＝０．３３５７ｎｍ、Ｌｃ004＞１０００Å（１００ｎｍ）であった。
【０２２２】
また、比較例１の負極材料を用いて、実施例１と同様の手順で電極を作製し、電極の活物質配向比を求めたところ、０．０６であった。
更に、比較例１の負極材料を用いて、実施例１と同様の手順でリチウム二次電池を作製し、放電容量、充放電効率、負荷特性及び充電膨張の測定を行なった。
比較例１の負極材料の各物性の評価結果を表１〜３に示す。
【０２２３】
［比較例２］
実施例２の負極材料の製造手順において、黒鉛結晶前駆体に混合する天然黒鉛として、メジアン２０．０μｍ、アスペクト比１０．５、タップ密度０．４ｇ／ｃｍ3のものを用いた以外は、実施例２と同様の手順により、黒鉛複合体混合粉末（Ｃ）（比較例２の負極材料）を得た。
【０２２４】
得られた比較例２の負極材料の物性を実施例１と同様にして測定したところ、メジアン径２０．３μｍ、タップ密度０．６２ｇ／ｃｍ3、ＢＥＴ比表面積２．１ｍ2／ｇであった。また、実施例１と同様にしてＸ線回折法にて結晶性を測定したところ、ｄ002＝０．３３５６ｎｍ、Ｌｃ004＞１０００Å（１００ｎｍ）であった。
【０２２５】
また、比較例２の負極材料（黒鉛複合体混合粉末（Ｃ））中における黒鉛複合体粉末（Ａ）及び人造黒鉛粉末（Ｂ）の割合を、実施例１と同様にして測定したところ、黒鉛複合体粉末（Ａ）が５４重量％、人造黒鉛粉末（Ｂ）が４６重量％であった。更に、黒鉛複合体粉末（Ａ）及び人造黒鉛粉末（Ｂ）の各々の物性を測定したところ、黒鉛複合体粉末（Ａ）は、メジアン径１９．０μｍ、アスペクト比１３．２であった。また、人造黒鉛粉末（Ｂ）は、メジアン径７．５μｍであった。
【０２２６】
また、比較例２の負極材料を用いて、実施例１と同様の手順で電極を作製し、活物質配向比を求めたところ、０．０４であった。
更に、比較例２の負極材料を用いて、実施例１と同様の手順でリチウム二次電池を作製し、放電容量、充放電効率、負荷特性及び充電膨張の測定を行なった。
比較例２の負極材料の各物性の評価結果を表１〜３に示す。
【０２２７】
［比較例３］
実施例２の負極材料の製造手順において、黒鉛結晶前駆体に混合する天然黒鉛として、メジアン２４．０μｍ、アスペクト比２５．１、タップ密度０．３ｇ／ｃｍ3のものを用いた以外は、実施例２と同様の手順により、黒鉛複合体混合粉末（Ｃ）（比較例２の負極材料）を得た。
【０２２８】
得られた比較例３の負極材料の物性を実施例１と同様にして測定したところ、メジアン径２３．１μｍ、タップ密度０．５１ｇ／ｃｍ3、ＢＥＴ比表面積１．７ｍ2／ｇであった。また、実施例１と同様にしてＸ線回折法にて結晶性を測定したところ、ｄ002＝０．３３５６ｎｍ、Ｌｃ004＞１０００Å（１００ｎｍ）であった。
【０２２９】
また、比較例３の負極材料（黒鉛複合体混合粉末（Ｃ））中における黒鉛複合体粉末（Ａ）及び人造黒鉛粉末（Ｂ）の割合を、実施例１と同様にして測定したところ、黒鉛複合体粉末（Ａ）が５７重量％、人造黒鉛粉末（Ｂ）が４３重量％であった。更に、黒鉛複合体粉末（Ａ）及び人造黒鉛粉末（Ｂ）の各々の物性を測定したところ、黒鉛複合体粉末（Ａ）は、メジアン径２５．２μｍ、アスペクト比２２．３であった。また、人造黒鉛粉末（Ｂ）は、メジアン径７．８μｍであった。
【０２３０】
また、比較例３の負極材料を用いて、実施例１と同様の手順にて電極を作製し、活物質配向比を求めたところ、０．０３であった。
更に、比較例３の負極材料を用いて、実施例１と同様の手順でリチウム二次電池を作製し、放電容量、充放電効率、負荷特性及び充電膨張の測定を行なった。
比較例３の負極材料の各物性の評価結果を表１〜３に示す。
【０２３１】
［比較例４］
実施例１で用いた天然黒鉛（メジアン径１７．０μｍ、アスペクト比１．９、タップ密度１．０ｇ／ｃｍ3）粉末に、実施例１で用いたものと同様の黒鉛結晶前駆体粉末を、微細化黒鉛結晶前駆体粉末及び天然黒鉛の全重量に対して５０重量％混合し、黒鉛質（Ｄ）と黒鉛結晶前駆体との混合粉末を得た。なお、アスペクト比の値は前記記載の手法にて測定した値を得た。実施例１と同様の方法で、この粉末に熱処理Ａ、粉砕、焼成、黒鉛化を行ない、比較例４の負極材料を得た。
【０２３２】
［比較例５］
比較例４で得られた黒鉛質（Ｄ）と黒鉛結晶前駆体との混合粉末に、更に、市販のメタノール溶媒で５０重量％に希釈されたフェノール樹脂溶液を、前記混合粉末の全重量に対して５重量％混合した。実施例１と同様の方法で、この粉末に熱処理Ａ、粉砕、焼成、黒鉛化を行ない、比較例５の負極材料を得た。
【０２３３】
得られた比較例４，５の負極材料の物性を実施例１と同様にして測定した。
比較例４，５の負極材料の各物性の評価結果を表１〜３に示す。なお、比較例４，５では人造黒鉛粉末（Ｂ）に相当する成分を使用しておらず、黒鉛複合体粉末（Ａ）をそのまま負極材料として扱っている。よって、比較例４，５の黒鉛複合体粉末（Ａ）のタップ密度、粒径、比表面積の値は、負極材料のタップ密度、粒径、比表面積の値と同じとなる（表１では（※）で記し、値は省略した。）。
【０２３４】
【表１】
0005447467.tif 000002
【０２３５】
【表２】
0005447467.tif 000003
【０２３６】
【表３】
0005447467.tif 000004
【０２３７】
なお、上記表１〜３の「複合化の有無」の欄では、黒鉛複合体粉末（Ａ）と人造黒鉛粉末（Ｂ）を同時に製造しているものを○、別個に製造して混合したものを「混合」という表記で示している。
【０２３８】
表１〜３の結果をみると、比較例１の負極材料は、黒鉛質（Ｅ）によって被覆又は結着されていない黒鉛質（Ｄ）と人造黒鉛粉末（Ｂ）から構成されているが、複合化されていないため電極配向比が低い。その結果、電極の充電膨張率が極めて高くなってしまっている。
【０２３９】
比較例２、３の負極材料では、黒鉛質（Ｄ）のアスペクト比が本発明の規定値を上回っているため、得られる負極材料は、電極配向比が本発明の規定範囲を大きく下回っており、その結果、いずれの電極の充電膨張率も極めて高くなってしまっている。また、充放電効率が低く、負荷特性も低い。
【０２４０】
比較例４、５の負極材料では、本発明の人造黒鉛粉末（Ｂ）に相当する粒子が存在しない。その結果、充分な電池容量が得られておらず、また、電極の充電膨張率も高くなってしまっている。
【０２４１】
これらに対して、実施例１〜７の負極材料では、タップ密度、結晶性、及び電極配向性の全てが本発明の規定範囲を満たしている。そして、これらの負極材料を用いて作製した電池は高い放電容量を示しており、且つ、電極の充電膨張率も低く抑えられている。
【０２４２】
以上、本発明を特定の態様を用いて詳細に説明したが、本発明の意図と範囲を離れることなく様々な変更が可能であることは当業者に明らかである。
なお、本出願は、２００４年２月１２日付で出願された日本特許出願（特願２００４−０３５２０７号明細書）に基づいており、その全体が引用により援用される。
【産業上の利用可能性】
【０２４３】
本発明のリチウム二次電池用負極材料によれば、高い電極密度（例えば１．６ｇ／ｃｍ3以上）で使用した場合に、放電容量が大きく、充放電効率が高く、負荷特性に優れ、且つ、充電時の電極膨張が小さい、優れたリチウム二次電池を実現することができるため、リチウム二次電池が用いられる電子機器等の各種の分野において好適に利用できる。
【０２４４】
また、本発明のリチウム二次電池用負極材料の製造方法によれば、上記リチウム二次電池用負極材料を効率よく安定して製造することができるため、リチウム二次電池の工業生産分野においてその価値は大きい。
【図１】
0005447467.tif 000005